(57)【特許請求の範囲】
【請求項１】
下記単量体（ａ）に基づく構成単位と下記単量体（ｂ）に基づく構成単位と下記単量体（ｃ）に基づく構成単位とを含有する共重合体と液状媒体を含む、撥水撥油剤組成物。
単量体（ａ）：下式（１）で表される化合物。
（Ｚ−Ｙ）ｎＸ  ・・・（１）。
ただし、Ｚは、炭素数が１〜６のペルフルオロアルキル基、または下式（２）で表わされる基であり、Ｙは、フッ素原子を有しない２価有機基または単結合であり、ｎは、１または２であり、Ｘは、ｎが１の場合は、下式（３−１）〜下式（３−５）で表される基のいずれかであり、ｎが２の場合は、下式（４−１）〜下式（４−４）で表される基のいずれかである。
ＣｓＦ２ｓ＋１ＣＨ２ＣＦ２−（ＣＨ２ＣＦ２）ｔ（ＣＦ２ＣＦ２）ｕ−・・・（２）
ただし、ｓは、１〜６の整数であり、ｔは０〜３の整数であり、ｕは１〜３の整数である。
−ＣＲ＝ＣＨ２  ・・・（３−１）、
−Ｃ（Ｏ）ＯＣＲ＝ＣＨ２  ・・・（３−２）、
−ＯＣ（Ｏ）ＣＲ＝ＣＨ２  ・・・（３−３）、
−ＯＣＨ２−φ−ＣＲ＝ＣＨ２  ・・・（３−４）、
−ＯＣＨ＝ＣＨ２  ・・・（３−５）。
ただし、Ｒは、水素原子、メチル基またはハロゲン原子であり、φは、フェニレン基である。
−ＣＨ［−（ＣＨ２）ｍＣＲ＝ＣＨ２］−  ・・・（４−１）、
−ＣＨ［−（ＣＨ２）ｍＣ（Ｏ）ＯＣＲ＝ＣＨ２］−  ・・・（４−２）、
−ＣＨ［−（ＣＨ２）ｍＯＣ（Ｏ）ＣＲ＝ＣＨ２］−  ・・・（４−３）、
−ＯＣ（Ｏ）ＣＨ＝ＣＨＣ（Ｏ）Ｏ−  ・・・（４−４）。
ただし、Ｒは、水素原子、メチル基またはハロゲン原子であり、ｍは０〜４の整数である。
単量体（ｂ）：ポリフルオロアルキル基を有さず、炭素数が１２以上のアルキル基を有する（メタ）アクリレート。
単量体（ｃ）：フッ素原子と水素原子の合計数に対するフッ素原子の数の割合が７０％以上であるポリ（オキシポリフルオロアルキレン）鎖を有する単量体。
【請求項２】
前記共重合体における前記単量体（ａ）に基づく構成単位の割合が、前記共重合体を構成する全ての単量体に基づく構成単位（１００質量％）のうち、５〜４０質量％であり、
前記共重合体における前記単量体（ｂ）に基づく構成単位の割合が、前記共重合体を構成する全ての単量体に基づく構成単位（１００質量％）のうち、４０〜９４．９質量％であり、
前記共重合体における前記単量体（ｃ）に基づく構成単位の割合が、前記共重合体を構成する全ての単量体に基づく構成単位（１００質量％）のうち、０．１〜２０質量％である、請求項１に記載の撥水撥油剤組成物。
【請求項３】
前記共重合体が、下記単量体（ｄ）に基づく構成単位をさらに含有する、請求項１または２に記載の撥水撥油剤組成物。
単量体（ｄ）：ハロゲン化オレフィン。
【請求項４】
前記共重合体における前記単量体（ｄ）に基づく構成単位の割合が、前記共重合体を構成する全ての単量体に基づく構成単位（１００質量％）のうち、３０質量％以下である、請求項３に記載の撥水撥油剤組成物。
【請求項５】
前記共重合体が、下記単量体（ｅ）に基づく構成単位をさらに含有する、請求項１〜４のいずれか一項に記載の撥水撥油剤組成物。
単量体（ｅ）：架橋しうる官能基を有する単量体。
【請求項６】
前記共重合体における前記単量体（ｅ）に基づく構成単位の割合が、前記共重合体を構成する全ての単量体に基づく構成単位（１００質量％）のうち、２０質量％以下である、請求項５に記載の撥水撥油剤組成物。
【請求項７】
前記共重合体が、下記単量体（ｆ）に基づく構成単位をさらに含有する、請求項１〜６のいずれか一項に記載の撥水撥油剤組成物。
単量体（ｆ）：前記単量体（ｂ）、ハロゲン化オレフィンおよび架橋しうる官能基を有する単量体以外の、フッ素原子を含まない単量体
【請求項８】
前記共重合体における前記単量体（ｆ）に基づく構成単位の割合が、前記共重合体を構成する全ての単量体に基づく構成単位（１００質量％）のうち、３５質量％以下である、請求項７に記載の撥水撥油剤組成物。
【請求項９】
前記撥水撥油剤組成物がさらに界面活性剤を含有し、前記液状媒体が水系液状媒体であり、前記共重合体が前記水系液状媒体中に乳化している、請求項１〜８のいずれか一項に記載の撥水撥油剤組成物。
【請求項１０】
界面活性剤および重合開始剤の存在下、液状媒体中にて下記単量体（ａ）と下記単量体（ｂ）と下記単量体（ｃ）とを含む単量体成分を重合し、共重合体とする、撥水撥油剤組成物の製造方法。
単量体（ａ）：下式（１）で表される化合物。
（Ｚ−Ｙ）ｎＸ  ・・・（１）。
ただし、Ｚは、炭素数が１〜６のペルフルオロアルキル基、または下式（２）で表わされる基であり、Ｙは、フッ素原子を有しない２価有機基または単結合であり、ｎは、１または２であり、Ｘは、ｎが１の場合は、下式（３−１）〜（３−５）で表される基のいずれかであり、ｎが２の場合は、下式（４−１）〜（４−４）で表される基のいずれかである。
ＣｓＦ２ｓ＋１ＣＨ２ＣＦ２−（ＣＨ２ＣＦ２）ｔ（ＣＦ２ＣＦ２）ｕ−・・・（２）
ただし、ｓは、１〜６の整数であり、ｔは０〜３の整数であり、ｕは１〜３の整数である。
−ＣＲ＝ＣＨ２  ・・・（３−１）、
−Ｃ（Ｏ）ＯＣＲ＝ＣＨ２  ・・・（３−２）、
−ＯＣ（Ｏ）ＣＲ＝ＣＨ２  ・・・（３−３）、
−ＯＣＨ２−φ−ＣＲ＝ＣＨ２  ・・・（３−４）、
−ＯＣＨ＝ＣＨ２  ・・・（３−５）。
ただし、Ｒは、水素原子、メチル基またはハロゲン原子であり、φは、フェニレン基である。
−ＣＨ［−（ＣＨ２）ｍＣＲ＝ＣＨ２］−  ・・・（４−１）、
−ＣＨ［−（ＣＨ２）ｍＣ（Ｏ）ＯＣＲ＝ＣＨ２］−  ・・・（４−２）、
−ＣＨ［−（ＣＨ２）ｍＯＣ（Ｏ）ＣＲ＝ＣＨ２］−  ・・・（４−３）、
−ＯＣ（Ｏ）ＣＨ＝ＣＨＣ（Ｏ）Ｏ−  ・・・（４−４）。
ただし、Ｒは、水素原子、メチル基またはハロゲン原子であり、ｍは０〜４の整数である。
単量体（ｂ）：ポリフルオロアルキル基を有さず、炭素数が１２以上のアルキル基を有する（メタ）アクリレート。
単量体（ｃ）：フッ素原子と水素原子の合計数に対するフッ素原子の数の割合が７０％以上であるポリ（オキシポリフルオロアルキレン）鎖を有する単量体。
【請求項１１】
前記単量体成分における前記単量体（ａ）の割合が、前記単量体成分（１００質量％）のうち、５〜４０質量％であり、
前記単量体成分における前記単量体（ｂ）の割合が、前記単量体成分（１００質量％）のうち、４０〜９４．９質量％であり、
前記単量体成分における前記単量体（ｃ）の割合が、前記単量体成分（１００質量％）のうち、０．１〜２０質量％である、請求項１０に記載の撥水撥油剤組成物の製造方法。
【請求項１２】
前記単量体成分が、下記単量体（ｄ）をさらに含む、請求項１０または１１に記載の撥水撥油剤組成物の製造方法。
単量体（ｄ）：ハロゲン化オレフィン。
【請求項１３】
前記単量体成分が、下記単量体（ｅ）をさらに含む、請求項１０〜１２のいずれか一項に記載の撥水撥油剤組成物の製造方法。
単量体（ｅ）：架橋しうる官能基を有する単量体。
【請求項１４】
請求項１〜９のいずれか一項に記載の撥水撥油剤組成物を用いて処理された、物品。
【請求項１５】
前記物品が繊維製品である、請求項１４に記載の物品。
【発明の詳細な説明】
【技術分野】
【０００１】
本発明は、撥水撥油剤組成物、その製造方法、および該撥水撥油剤組成物を用いて処理された物品に関する。
【背景技術】
【０００２】
物品（繊維製品等）の表面に撥水撥油性を付与する方法としては、ポリフルオロアルキル基を有する単量体に基づく構成単位を有する共重合体を液状媒体に分散させた撥水撥油剤組成物を用いて物品を処理する方法が知られている。該撥水撥油剤組成物を用いて処理された物品には、激しい降雨の条件にさらされても撥水撥油性が大きく低下しないこと（豪雨耐久性）が要求される。【０００３】
豪雨耐久性に優れる撥水撥油剤組成物としては、たとえば、下記の撥水撥油剤組成物が提案されている。
下記単量体（１）に基づく構成単位および下記単量体（２）に基づく構成単位を有する共重合体を含み、単量体（２）に基づく構成単位の割合が、単量体（１）に基づく構成単位と単量体（２）に基づく構成単位との合計（１００モル％）のうち、３０〜８０モル％である撥水撥油剤組成物（特許文献１）。
単量体（１）：炭素数が１〜６のペルフルオロアルキル基を有する（メタ）アクリレート等。
単量体（２）：炭素数が２０〜３０のアルキル基を有する（メタ）アクリレート。
【先行技術文献】
【特許文献】
【０００４】
【特許文献１】国際公開第２００８／１３６４３６号
【発明の概要】
【発明が解決しようとする課題】
【０００５】
しかし、該撥水撥油剤組成物を用いて処理された物品は、撥油性が不充分である場合があった。【０００６】
本発明は、撥水性、撥油性、豪雨耐久性および風合いのいずれもが良好である物品を得ることができる撥水撥油剤組成物、その製造方法、および撥水性、撥油性、豪雨耐久性および風合いのいずれもが良好である物品を提供する。
【課題を解決するための手段】
【０００７】
本発明は、下記の態様を有する。
［１］下記単量体（ａ）に基づく構成単位と下記単量体（ｂ）に基づく構成単位と下記単量体（ｃ）に基づく構成単位とを含有する共重合体と液状媒体を含む、撥水撥油剤組成物。
単量体（ａ）：下式（１）で表される化合物。
（Ｚ−Ｙ）ｎＸ  ・・・（１）。
ただし、Ｚは、炭素数が１〜６のペルフルオロアルキル基、または下式（２）で表わされる基であり、Ｙは、フッ素原子を有しない２価有機基または単結合であり、ｎは、１または２であり、Ｘは、ｎが１の場合は、下式（３−１）〜下式（３−５）で表される基のいずれかであり、ｎが２の場合は、下式（４−１）〜下式（４−４）で表される基のいずれかである。
ＣｓＦ２ｓ＋１ＣＨ２ＣＦ２−（ＣＨ２ＣＦ２）ｔ（ＣＦ２ＣＦ２）ｕ−・・・（２）
ただし、ｓは、１〜６の整数であり、ｔは０〜３の整数であり、ｕは１〜３の整数である。
−ＣＲ＝ＣＨ２  ・・・（３−１）、
−Ｃ（Ｏ）ＯＣＲ＝ＣＨ２  ・・・（３−２）、
−ＯＣ（Ｏ）ＣＲ＝ＣＨ２  ・・・（３−３）、
−ＯＣＨ２−φ−ＣＲ＝ＣＨ２  ・・・（３−４）、
−ＯＣＨ＝ＣＨ２  ・・・（３−５）。
ただし、Ｒは、水素原子、メチル基またはハロゲン原子であり、φは、フェニレン基である。
−ＣＨ［−（ＣＨ２）ｍＣＲ＝ＣＨ２］−  ・・・（４−１）、
−ＣＨ［−（ＣＨ２）ｍＣ（Ｏ）ＯＣＲ＝ＣＨ２］−  ・・・（４−２）、
−ＣＨ［−（ＣＨ２）ｍＯＣ（Ｏ）ＣＲ＝ＣＨ２］−  ・・・（４−３）、
−ＯＣ（Ｏ）ＣＨ＝ＣＨＣ（Ｏ）Ｏ−  ・・・（４−４）。
ただし、Ｒは、水素原子、メチル基またはハロゲン原子であり、ｍは０〜４の整数である。
単量体（ｂ）：ポリフルオロアルキル基を有さず、炭素数が１２以上のアルキル基を有する（メタ）アクリレート。
単量体（ｃ）：フッ素原子と水素原子の合計数に対するフッ素原子の数の割合が７０％以上であるポリ（オキシポリフルオロアルキレン）鎖を有する単量体。【０００８】
［２］前記共重合体における前記単量体（ａ）に基づく構成単位の割合が、前記共重合体を構成する全ての単量体に基づく構成単位（１００質量％）のうち、５〜４０質量％であり、
前記共重合体における前記単量体（ｂ）に基づく構成単位の割合が、前記共重合体を構成する全ての単量体に基づく構成単位（１００質量％）のうち、４０〜９４．９質量％であり、
前記共重合体における前記単量体（ｃ）に基づく構成単位の割合が、前記共重合体を構成する全ての単量体に基づく構成単位（１００質量％）のうち、０．１〜２０質量％である、［１］の撥水撥油剤組成物。【０００９】
［３］前記共重合体が、下記単量体（ｄ）に基づく構成単位をさらに含有する、［１］または［２］の撥水撥油剤組成物。
単量体（ｄ）：ハロゲン化オレフィン。
［４］前記共重合体における前記単量体（ｄ）に基づく構成単位の割合が、前記共重合体を構成する全ての単量体に基づく構成単位（１００質量％）のうち、３０質量％以下である、［３］の撥水撥油剤組成物。
［５］前記共重合体が、下記単量体（ｅ）に基づく構成単位をさらに含有する、請求項［１］〜［４］のいずれかの撥水撥油剤組成物。
単量体（ｅ）：架橋しうる官能基を有する単量体。
［６］前記共重合体における前記単量体（ｅ）に基づく構成単位の割合が、前記共重合体を構成する全ての単量体に基づく構成単位（１００質量％）のうち、２０質量％以下である、［５］の撥水撥油剤組成物。【００１０】
［７］前記共重合体が、下記単量体（ｆ）に基づく構成単位をさらに含有する、［１］〜［６］のいずれかの撥水撥油剤組成物。
単量体（ｆ）：前記単量体（ｂ）、ハロゲン化オレフィンおよび架橋しうる官能基を有する単量体以外の、フッ素原子を含まない単量体
［８］前記共重合体における前記単量体（ｆ）に基づく構成単位の割合が、前記共重合体を構成する全ての単量体に基づく構成単位（１００質量％）のうち、３５質量％以下である、［７］の撥水撥油剤組成物。
［９］前記撥水撥油剤組成物がさらに界面活性剤を含有し、前記液状媒体が水系液状媒体であり、前記共重合体が前記水系液状媒体中に乳化している、［１］〜［８］のいずれかの撥水撥油剤組成物。【００１１】
［１０］界面活性剤および重合開始剤の存在下、液状媒体中にて下記単量体（ａ）と下記単量体（ｂ）と下記単量体（ｃ）とを含む単量体成分を重合し、共重合体とする、撥水撥油剤組成物の製造方法。
単量体（ａ）：下式（１）で表される化合物。
（Ｚ−Ｙ）ｎＸ  ・・・（１）。
ただし、Ｚは、炭素数が１〜６のペルフルオロアルキル基、または下式（２）で表わされる基であり、Ｙは、フッ素原子を有しない２価有機基または単結合であり、ｎは、１または２であり、Ｘは、ｎが１の場合は、下式（３−１）〜（３−５）で表される基のいずれかであり、ｎが２の場合は、下式（４−１）〜（４−４）で表される基のいずれかである。
ＣｓＦ２ｓ＋１ＣＨ２ＣＦ２−（ＣＨ２ＣＦ２）ｔ（ＣＦ２ＣＦ２）ｕ−・・・（２）
ただし、ｓは、１〜６の整数であり、ｔは０〜３の整数であり、ｕは１〜３の整数である。
−ＣＲ＝ＣＨ２  ・・・（３−１）、
−Ｃ（Ｏ）ＯＣＲ＝ＣＨ２  ・・・（３−２）、
−ＯＣ（Ｏ）ＣＲ＝ＣＨ２  ・・・（３−３）、
−ＯＣＨ２−φ−ＣＲ＝ＣＨ２  ・・・（３−４）、
−ＯＣＨ＝ＣＨ２  ・・・（３−５）。
ただし、Ｒは、水素原子、メチル基またはハロゲン原子であり、φは、フェニレン基である。
−ＣＨ［−（ＣＨ２）ｍＣＲ＝ＣＨ２］−  ・・・（４−１）、
−ＣＨ［−（ＣＨ２）ｍＣ（Ｏ）ＯＣＲ＝ＣＨ２］−  ・・・（４−２）、
−ＣＨ［−（ＣＨ２）ｍＯＣ（Ｏ）ＣＲ＝ＣＨ２］−  ・・・（４−３）、
−ＯＣ（Ｏ）ＣＨ＝ＣＨＣ（Ｏ）Ｏ−  ・・・（４−４）。
ただし、Ｒは、水素原子、メチル基またはハロゲン原子であり、ｍは０〜４の整数である。
単量体（ｂ）：ポリフルオロアルキル基を有さず、炭素数が１２以上のアルキル基を有する（メタ）アクリレート。
単量体（ｃ）：フッ素原子と水素原子の合計数に対するフッ素原子の数の割合が７０％以上であるポリ（オキシポリフルオロアルキレン）鎖を有する単量体。【００１２】
［１１］前記単量体成分における前記単量体（ａ）の割合が、前記単量体成分（１００質量％）のうち、５〜４０質量％であり、
前記単量体成分における前記単量体（ｂ）の割合が、前記単量体成分（１００質量％）のうち、４０〜９４．９質量％であり、
前記単量体成分における前記単量体（ｃ）の割合が、前記単量体成分（１００質量％）のうち、０．１〜２０質量％である、［１０］の撥水撥油剤組成物の製造方法。
［１２］前記単量体成分が、下記単量体（ｄ）をさらに含む、［１０］または［１１］の撥水撥油剤組成物の製造方法。
単量体（ｄ）：ハロゲン化オレフィン。
［１３］前記単量体成分が、下記単量体（ｅ）をさらに含む、［１０］〜［１２］のいずれかの撥水撥油剤組成物の製造方法。
単量体（ｅ）：架橋しうる官能基を有する単量体。【００１３】
［１４］前記［１］〜［９］のいずれかの撥水撥油剤組成物を用いて処理された、物品。
［１５］前記物品が繊維製品である、［１４］の物品。
【発明の効果】
【００１４】
本発明の撥水撥油剤組成物によれば、撥水性、撥油性、豪雨耐久性および風合いのいずれもが良好である物品を得ることができる。
本発明の撥水撥油剤組成物の製造方法によれば、撥水性、撥油性、豪雨耐久性および風合いのいずれもが良好である物品を得ることができる撥水撥油剤組成物を製造できる。
本発明の物品は、撥水性、撥油性、豪雨耐久性および風合いのいずれもが良好である。
【発明を実施するための形態】
【００１５】
本明細書においては、式（１）で表される化合物を化合物（１）と記す。他の式で表される化合物も同様に記す。
本明細書においては、式（２）で表される基を基（２）と記す。他の式で表される基も同様に記す。
以下の用語の定義は、本明細書および特許請求の範囲にわたって適用される。
「（メタ）アクリレート」は、アクリレートおよびメタクリレートの総称である。
「単量体」は、重合性不飽和基を有する化合物を意味する。
「ポリフルオロアルキル基」は、アルキル基の水素原子の一部またはすべてがフッ素原子に置換された基を意味する。以下、「ポリフルオロアルキル基」を「Ｒｆ基」ともいう。
「ペルフルオロアルキル基」は、アルキル基の水素原子のすべてがフッ素原子に置換された基を意味する。以下、「ペルフルオロアルキル基」を「ＲＦ基」ともいう。
「オキシポリフルオロアルキレン基」は、オキシアルキレン基の水素原子の一部またはすべてがフッ素原子に置換された基を意味する。
「オキシペルフルオロアルキレン基」は、オキシアルキレン基の水素原子のすべてがフッ素原子に置換された基を意味する。
共重合体の「数平均分子量」および「質量平均分子量」は、ゲルパーミエーションクロマトグラフィ（ＧＰＣ）法によってポリスチレン換算で求めた値である。
単量体（ｃ）のポリ（オキシポリフルオロアルキレン）鎖の「数平均分子量」は、１９Ｆ−ＮＭＲにより、ＣＦ２ＣＨ２ＯＨを基準に各オキシポリフルオロアルキレン単位数を算出し、分子量を求めた値である。
【００１６】
＜撥水撥油剤組成物＞
本発明の撥水撥油剤組成物は、特定の共重合体を必須成分として含み、必要に応じて、液状媒体、界面活性剤、添加剤を含む。
【００１７】
（共重合体）
共重合体は、単量体（ａ）に基づく構成単位（以下、「（ａ）単位」ともいう。）と単量体（ｂ）に基づく構成単位（以下、「（ｂ）単位」ともいう。）と単量体（ｃ）に基づく構成単位（以下、「（ｃ）単位」ともいう。）とを含有する。
共重合体は、単量体（ｄ）に基づく構成単位（以下、「（ｄ）単位」ともいう。）および／または単量体（ｅ）に基づく構成単位（以下、「（ｅ）単位」ともいう。）をさらに含有することが好ましい。
共重合体は、必要に応じて、単量体（ｆ）に基づく構成単位（以下、「（ｆ）単位」ともいう。）を有していてもよい。
【００１８】
単量体（ａ）：
単量体（ａ）は、化合物（１）である。
（Ｚ−Ｙ）ｎＸ  ・・・（１）。
【００１９】
Ｚは、炭素数が１〜６のＲＦ基、または下式（２）で表わされる基である。
ＣｓＦ２ｓ＋１ＣＨ２ＣＦ２−（ＣＨ２ＣＦ２）ｔ（ＣＦ２ＣＦ２）ｕ−・・・（２）
ただし、ｓは、１〜６の整数であり、ｔは０〜３の整数であり、ｕは１〜３の整数である。
ＲＦ基の炭素数は、４〜６が好ましい。ＲＦ基は、直鎖状であってもよく、分岐状であってもよく、直鎖状が好ましい。（ＣＨ２ＣＦ２）ｔ（ＣＦ２ＣＦ２）ｕの配置はランダムであっても、ブロックであってもよい。
【００２０】
Ｚとしては、下記の基が挙げられる。
Ｆ（ＣＦ２）４−、
Ｆ（ＣＦ２）５−、
Ｆ（ＣＦ２）６−、
（ＣＦ３）２ＣＦ（ＣＦ２）２−等。
【００２１】
Ｙは、フッ素原子を有しない２価有機基または単結合である。
２価有機基は、炭素原子を含む２価の基である。ただし、２価有機基と結合するＸの末端原子がエーテル性酸素原子である場合には、Ｘと結合する２価有機基の末端原子は炭素原子である。
２価有機基としては、アルキレン基、アルケニレン基、および、−Ｏ−、−ＮＨ−、−ＣＯ−、−ＳＯ２−または−Ｓ−等を末端または炭素―炭素原子間に有するアルキレン基が好ましい。これらの基は、直鎖状であってもよく、分岐状であってもよく、直鎖状であるのが好ましい。
【００２２】
Ｙとしては、下記の基が挙げられる。
−ＣＨ２−、
−ＣＨ２ＣＨ２−
−（ＣＨ２）３−、
−ＣＨ２ＣＨ２ＣＨ（ＣＨ３）−、
−ＣＨ＝ＣＨ−ＣＨ２−、
−Ｓ−ＣＨ２ＣＨ２−、
−ＳＯ２−ＣＨ２ＣＨ２−、
−ＣＨ２ＣＨ２ＣＨ２−Ｓ−ＣＨ２ＣＨ２−、
−ＣＨ２ＣＨ２ＣＨ２−ＳＯ２−ＣＨ２ＣＨ２−等。
【００２３】
ｎは、１または２である。
Ｘは、ｎが１の場合は、基（３−１）〜基（３−５）のいずれかであり、ｎが２の場合は、基（４−１）〜基（４−４）のいずれかである。
【００２４】
−ＣＲ＝ＣＨ２  ・・・（３−１）、
−Ｃ（Ｏ）ＯＣＲ＝ＣＨ２  ・・・（３−２）、
−ＯＣ（Ｏ）ＣＲ＝ＣＨ２  ・・・（３−３）、
−ＯＣＨ２−φ−ＣＲ＝ＣＨ２  ・・・（３−４）、
−ＯＣＨ＝ＣＨ２  ・・・（３−５）。
ただし、Ｒは、水素原子、メチル基またはハロゲン原子であり、φは、フェニレン基である。Ｒとしては、水素原子、メチル基または塩素原子が好ましい。
【００２５】
−ＣＨ［−（ＣＨ２）ｍＣＲ＝ＣＨ２］−  ・・・（４−１）、
−ＣＨ［−（ＣＨ２）ｍＣ（Ｏ）ＯＣＲ＝ＣＨ２］−  ・・・（４−２）、
−ＣＨ［−（ＣＨ２）ｍＯＣ（Ｏ）ＣＲ＝ＣＨ２］−  ・・・（４−３）、
−ＯＣ（Ｏ）ＣＨ＝ＣＨＣ（Ｏ）Ｏ−  ・・・（４−４）。
ただし、Ｒは、水素原子、メチル基またはハロゲン原子であり、ｍは０〜４の整数である。Ｒとしては、水素原子、メチル基または塩素原子が好ましい。
【００２６】
化合物（１）としては、他の単量体との重合性、共重合体の皮膜の柔軟性、物品に対する共重合体の接着性、液状媒体に対する分散性または溶解性、乳化重合の容易性等の点から、炭素数が１〜６のＲＦ基を有する、アクリレート、メタクリレートおよびα位がハロゲン原子で置換されたアクリレートが好ましく、該ＲＦ基の炭素数は４〜６がより好ましい。
化合物（１）としては、Ｚが炭素数４〜６のＲＦ基であり、Ｙが炭素数１〜４のアルキレン基であり、ｎが１であり、Ｘが基（３−３）であり、Ｒが水素原子、メチル基または塩素原子である化合物が特に好ましい。
化合物（１）としては、下記式（Ｉ）で表わされる化合物が好ましい。
ＣｐＦ２ｐ＋１ＣｑＨ２ｑＯＣＯＣＲ＝ＣＨ２・・・（Ｉ）
ただし、ｐは１〜６の整数であり、ｑは１〜４の整数であり、Ｒは水素原子、メチル基またはハロゲン原子である。Ｒとしては、水素原子、メチル基または塩素原子が好ましい。
【００２７】
式（Ｉ）で表わされる化合物のうち、好ましい具体例としては、下記のものが挙げられる。
Ｃ６Ｆ１３Ｃ２Ｈ４ＯＣＯＣ（ＣＨ３）＝ＣＨ２、
Ｃ６Ｆ１３Ｃ２Ｈ４ＯＣＯＣＨ＝ＣＨ２、
Ｃ６Ｆ１３Ｃ２Ｈ４ＯＣＯＣＣｌ＝ＣＨ２、
Ｃ４Ｆ９Ｃ２Ｈ４ＯＣＯＣ（ＣＨ３）＝ＣＨ２、
Ｃ４Ｆ９Ｃ２Ｈ４ＯＣＯＣＨ＝ＣＨ２、
Ｃ４Ｆ９Ｃ２Ｈ４ＯＣＯＣＣｌ＝ＣＨ２。
【００２８】
単量体（ｂ）：
単量体（ｂ）は、Ｒｆ基を有さず、炭素数が１２以上のアルキル基を有する（メタ）アクリレートである。アルキル基の炭素数は、１８〜３０が好ましく、２０〜２４がより好ましい。
アルキル基の炭素数が前記下限値以上であれば、撥水撥油剤組成物を用いて処理された物品の豪雨耐久性が良好となる。アルキル基の炭素数が前記上限値以下であれば、重合操作における取り扱いが容易であり、収率よく共重合体を得ることができる。
単量体（ｂ）としては、ステアリル（メタ）アクリレートまたはベヘニル（メタ）アクリレートが好ましく、ベヘニル（メタ）アクリレートがより好ましく、ベヘニルアクリレートがさらに好ましい。
【００２９】
単量体（ｃ）：
単量体（ｃ）は、フッ素原子と水素原子の合計数に対するフッ素原子の数の割合が７０％以上であるポリ（オキシポリフルオロアルキレン）鎖を有する単量体である。
ポリ（オキシポリフルオロアルキレン）鎖は少なくとも１種のオキシポリフルオロアルキレン基からなる単位からなる重合体鎖であってもよく、少なくとも１種のオキシポリフルオロアルキレン基からなる単位と少なくとも１種のオキシアルキレン基からなる単位とを含む重合体鎖であってもよい。好ましくは、オキシアルキレン基からなる単位を含まない。
ポリ（オキシポリフルオロアルキレン）鎖は、少なくとも１種のオキシペルフルオロアルキレン基を単位とするポリ（オキシペルフルオロアルキレン）鎖であるか、少なくとも１種のオキシペルフルオロアルキレン基を単位と少なくとも１種の水素原子を含むオキシポリフルオロアルキレン基からなる単位とを含む重合体鎖であることが好ましい。
ポリ（オキシポリフルオロアルキレン）鎖におけるフッ素原子と水素原子の合計数に対するフッ素原子の数の割合は７５％以上が好ましく、９０〜１００％であることがより好ましい。特に好ましいポリ（オキシポリフルオロアルキレン）鎖は、少なくとも１種のオキシペルフルオロアルキレン基からなるポリ（オキシペルフルオロアルキレン）鎖である。
共重合体が（ｃ）単位を有することにより、（ａ）単位に由来する撥油性および（ｂ）単位に由来する豪雨耐久性の両方を充分に発揮できる。
【００３０】
単量体（ｃ）としては、化合物（５）が好ましい。
（Ｘ１−）ａＹ１−Ｚ１−Ｙ２（−Ｘ２）ｂ  ・・・（５）。
ただし、
Ｘ１は水素原子、フッ素原子、水酸基またはＣＨ２＝ＣＲ１Ｃ（Ｏ）Ｏ−であり、Ｘ２は−ＯＣ（Ｏ）ＣＲ１＝ＣＨ２である（ただし、Ｒ１は、水素原子、メチル基またはハロゲン原子である）。
Ｙ１は（ａ＋１）価有機基または単結合であり、Ｙ２は（ｂ＋１）価有機基である。
Ｚ１は、ポリ（オキシポリフルオロアルキレン）鎖である。
ａは１以上の整数であり、ｂは１以上の整数である。
【００３１】
ａは１〜４の整数が好ましく、１または２の整数がさらに好ましい。
ｂは１〜４の整数が好ましく、１または２の整数がさらに好ましい。
化合物（５）における−ＯＣ（Ｏ）ＣＲ１＝ＣＨ２の数は１〜４が好ましく、１または２がより好ましい。
【００３２】
Ｚ１で表されるポリ（オキシポリフルオロアルキレン）鎖は、炭素数１〜６のオキシポリフルオロアルキレン単位の少なくとも１種が連結した重合体鎖からなることが好ましい。ポリ（オキシポリフルオロアルキレン）鎖は、１種類のオキシポリフルオロアルキレン単位からなるものであってもよく、２種類以上のオキシポリフルオロアルキレン単位の組み合わせであってよい。２種類以上の単位の結合順序は限定されない。
ポリフルオロアルキレン単位としては、（ＣＦ２Ｏ）単位、（ＣＦ２ＣＦ２Ｏ）単位、（ＣＦ２ＣＦ２ＣＦ２Ｏ）単位、（ＣＦ（ＣＦ３）ＣＦ２Ｏ）単位、（ＣＦ２ＣＦ２ＣＦ２ＣＦ２Ｏ）単位等のオキシペルフルオロアルキレン単位、および、（ＣＦ２ＣＦ２ＣＦ２ＣＨ２Ｏ）単位、（ＣＦ２ＣＦ２ＣＦ２ＣＦ２ＣＨ２Ｏ）単位、（ＣＦ２ＣＨＦＯ）単位等の水素原子を有するオキシポリフルオロアルキレン単位が挙げられる。水素原子を有するオキシポリフルオロアルキレン単位としては、水素原子数１〜４（ただし、フッ素原子と水素原子の合計数に対する水素原子の数の割合が５０％以下）のオキシポリフルオロアルキレン単位が好ましい。
ポリ（オキシポリフルオロアルキレン）鎖は、オキシペルフルオロアルキレン単位からなる重合体鎖であるかペルフルオロアルキレン単位と水素原子を有するオキシポリフルオロアルキレン単位とを有する重合体鎖から重合体鎖であることが好ましく、特にポリ（オキシペルフルオロアルキレン）鎖であることが好ましい。
ポリ（オキシポリフルオロアルキレン）鎖の数平均分子量は、１００〜２００００が好ましく、５００〜１５０００がより好ましく、５００〜１００００がさらに好ましい。
【００３３】
ポリ（オキシポリフルオロアルキレン）鎖が２種類以上のオキシポリフルオロアルキレン単位を有する場合、これらの結合順序は限定されない。たとえば、（ＣＦ２ＣＦ２Ｏ）単位および（ＣＦ２ＣＦ２ＣＦ２Ｏ）単位を有する場合、（ＣＦ２ＣＦ２Ｏ）単位と（ＣＦ２ＣＦ２ＣＦ２Ｏ）単位とがランダムに配置されていてもよく、（ＣＦ２ＣＦ２Ｏ）単位と（ＣＦ２ＣＦ２ＣＦ２Ｏ）単位とが交互に配置されていてもよく、複数の（ＣＦ２ＣＦ２Ｏ）単位からなる１つ以上のブロックと複数の（ＣＦ２ＣＦ２ＣＦ２Ｏ）単位からなる１つ以上のブロックとが連結していてもよい。また、（ＣＦ２Ｏ）単位と他のオキシペルフルオロアルキレン単位を有する場合、（ＣＦ２Ｏ）単位は通常ランダムに配置されている。
【００３４】
Ｚ１としては、下記の基が挙げられる。なお、下記のうち２種類のオキシポリフルオロアルキレン単位を有するものにおいては、その化学式の記載はブロック状に配置されていることを意味するものではなく、上記のようにその結合順序は限定されない。
−（ＣＦ２Ｏ）ｆ−（ＣＦ２ＣＦ２Ｏ）ｇ−、
−（ＣＦ２Ｏ）ｆ−（ＣＦ（ＣＦ３）ＣＦ２Ｏ）ｉ−、
−（ＣＦ２ＣＦ２Ｏ）ｇ−、
−（ＣＦ２ＣＦ２ＣＦ２Ｏ）ｈ−、
−（ＣＦ（ＣＦ３）ＣＦ２Ｏ）ｉ−、
−（ＣＦ２ＣＦ２ＣＦ２ＣＦ２Ｏ）ｊ−
−（ＣＦ２ＣＦ２ＣＦ２ＣＨ２Ｏ）ｋ−
−（ＣＦ２ＣＦ２Ｏ）ｇ−（ＣＦ２ＣＦ２ＣＦ２ＣＦ２Ｏ）ｊ−
−（ＣＦ２ＣＨＦＯ）ｑ−（ＣＦ２ＣＦ２ＣＦ２ＣＨ２Ｏ）ｋ−等。
【００３５】
上記ｆ〜ｑは、ポリ（オキシポリフルオロアルキレン）鎖の数平均分子量が上記範囲となる、下記整数である。
ｆは、１〜１００の整数であり、１〜８０の整数が好ましく、１〜５０の整数がより好ましい。
ｇは、１〜２００の整数であり、１〜１５０の整数が好ましく、１〜１００の整数がより好ましい。
ｈは、１〜２００の整数であり、１〜１５０の整数が好ましく、１〜１００の整数がより好ましい。
ｉは、１〜２００の整数であり、１〜１５０の整数が好ましく、１〜１００の整数がより好ましい。
ｊは、１〜２００の整数であり、１〜１５０の整数が好ましく、１〜１００の整数がより好ましい。
ｋは、１〜２００の整数であり、１〜１５０の整数が好ましく、１〜１００の整数がより好ましい。
ｑは、１〜１００の整数であり、１〜８０の整数が好ましく、１〜５０の整数がより好ましい。
【００３６】
Ｚ１としては、下記の基が好ましい。
−（ＣＦ２Ｏ）ｆ１−（ＣＦ２ＣＦ２Ｏ）ｇ１−  ［ｇ１／ｆ１＝約１モル比、数平均分子量：５００〜４０００、ｆ１個の（ＣＦ２Ｏ）とｇ１個の（ＣＦ２ＣＦ２Ｏ）はランダム配置］、
−（ＣＦ２Ｏ）ｆ２−（ＣＦ（ＣＦ３）ＣＦ２Ｏ）ｉ１−  ［ｉ１／ｆ２＝１．５〜２．５、数平均分子量：１５００〜１８００、ｆ２個の（ＣＦ２Ｏ）とｉ１個の（ＣＦ（ＣＦ３）ＣＦ２Ｏ）はランダム配置］、
−（ＣＦ２ＣＦ２ＣＦ２Ｏ）ｈ１−、
−（ＣＦ（ＣＦ３）ＣＦ２Ｏ）ｉ２−、
−（ＣＦ２ＣＦ２Ｏ）ｇ２−。
ただし、ｆ１は、１〜６０の整数であり、ｆ２は、１〜３０の整数であり、ｇ１は、１〜３５の整数であり、ｇ２は、１〜１５の整数であり、ｈ１は１５〜５０の整数であり、ｉ１は１〜５０の整数であり、ｉ２は１５〜５０の整数である。
【００３７】
Ｚ１が上記−（ＣＦ２Ｏ）ｆ１−（ＣＦ２ＣＦ２Ｏ）ｇ１−、−（ＣＦ２Ｏ）ｆ２−（ＣＦ（ＣＦ３）ＣＦ２Ｏ）ｉ１−等であるポリ（オキシペルフルオロアルキレン）鎖を有する化合物は市販されていることより、化合物（５）はその市販化合物であるかまたはその市販化合物から誘導された化合物であることが好ましい。市販化合物としては、たとえば以下の化合物がある。なお、下記ｄは１〜３０の整数を表す。
ＨＣＦ２Ｏ−Ｚ１−ＣＦ２Ｈ、
ＨＯＣＨ２ＣＦ２Ｏ−Ｚ１−ＣＦ２ＣＨ２ＯＨ
ＨＯ（ＣＨ２ＣＨ２Ｏ）ｄＣＨ２ＣＦ２Ｏ−Ｚ１−ＣＦ２ＣＨ２（ＯＣＨ２ＣＨ２）ｄＯＨ、
ＨＯＣＨ２ＣＨ（ＯＨ）ＣＨ２ＯＣＨ２ＣＦ２Ｏ−Ｚ１−ＣＦ２ＣＨ２ＯＣＨ２ＣＨ（ＯＨ）ＣＨ２ＯＨ、
ＨＯＣＨ２ＣＨ（ＯＨ）ＯＣＨ２ＣＦ２Ｏ−Ｚ１−ＣＦ２ＣＨ２ＯＣＨ（ＯＨ）ＣＨ２ＯＨ、
ＨＯＯＣ（ＣＨ２ＣＨ２Ｏ）ｄＣＨ２ＣＦ２Ｏ−Ｚ１−ＣＦ２ＣＨ２（ＯＣＨ２ＣＨ２）ｄＣＯＯＨ。
化合物（５）は、上記ジオールやテトラオールの誘導体であることが好ましく、上記ジオールの誘導体であることがより好ましい。
【００３８】
Ｙ１が２価の有機基の場合、下記の基が挙げられる。ただし、末端に−Ｏ−が存在するＹ１を採用した場合、該Ｙ１の−Ｏ−と結合するＸ１およびＺ１の結合末端は、−Ｏ−にはならない。他の一般式で記載した化合物の各基においても、同様である。また、以下のＱは、ＯＣＮ−Ｑ−ＮＣＯで表されるジイソシアネートのイソシアネート基を除いた２価の基である。
−ＣＦ２Ｏ−
−（ＣＨ２）ｃ（ＣＦ２）ｃＯ−、
−（ＣＨ２ＣＨ２Ｏ）ｄＣＨ２ＣＦ２Ｏ−、
−ＣＨ２ＣＨ（ＯＨ）ＣＨ２ＯＣＨ２ＣＦ２Ｏ−、
−（ＣＨ２）ｃ−ＮＨＣ（Ｏ）Ｏ−Ｙ１１−、
−（ＣＨ２）ｃ−ＯＣ（Ｏ）ＮＨ−Ｑ−ＮＨＣ（Ｏ）Ｏ−Ｙ１１−等。
ただし、ｃは、それぞれ独立して１〜１０の整数であり、Ｙ１１は、−（ＣＨ２）ｃＣＦ２Ｏ−、−（ＣＨ２ＣＨ２Ｏ）ｄＣＨ２ＣＦ２Ｏ−、−ＣＨ２ＣＨ（ＯＨ）ＣＨ２ＯＣＨ２ＣＦ２Ｏ−または−ＣＨ２ＣＨ（ＯＨ）ＯＣＨ２ＣＦ２Ｏ−である。同一の基中に２以上のｃが存在する場合、ｃの値は同一であっても異なっていてもよい。
ＯＣＮ−Ｑ−ＮＣＯで表されるジイソシアネートとしては、芳香族ジイソシアネート、脂肪族ジイソシアネート、脂環族ジイソシアネート等が挙げられる。ジイソシアネートとしては、トリレンジイソシアネート、ジフェニルメタンジイソシアネート、キシリレンジイソシアネート、ヘキサメチレンジイソシアネート、ジシクロヘキシルメタンジイソシアネート、イソホロンジイソシアネート、ノルボルネンジイソシアネート等が挙げられる。
【００３９】
Ｙ１が３価以上の有機基の場合、たとえば、Ｙ１１が−ＣＨ２ＣＨ（ＯＨ）ＣＨ２ＯＣＨ２ＣＦ２Ｏ−であって、その水酸基がさらにカルボキシ基やイソシアネート基等と反応したものが挙げられる。また、上記ジイソシアネートの代わりに３以上のイソシアネート基を有するポリイソシアネートを使用して反応させたものがある。３以上のイソシアネート基を有するポリイソシアネートとしては、たとえば、上記ジイソシアネートのヌレート変性体やビュレット変性体等が挙げられる。３価のＹ１としては、具体的には、たとえば、下記の式（８−１）〜（８−４）で表される基が挙げられる。
下記式（８−１）〜（８−４）において、Ｙ１２は、−（ＣＨ２）ｃＣＦ２Ｏ−、−（ＣＨ２ＣＨ２Ｏ）ｄＣＨ２ＣＦ２Ｏ−であり、Ｑ、ｃ、ｄは、上述したとおりである。
【００４０】
【化１】
0006607196.tif 000002
【００４１】
Ｘ１が水素原子またはフッ素原子である場合、Ｙ１としては、単結合、−ＣＦ２Ｏ−が好ましい。
Ｘ１がＣＨ２＝ＣＲ１Ｃ（Ｏ）Ｏ−である場合、（Ｘ１−）ａＹ１−としては、
ＣＨ２＝ＣＲ１Ｃ（Ｏ）Ｏ−（ＣＨ２）ｃＣＦ２Ｏ−、
ＣＨ２＝ＣＲ１Ｃ（Ｏ）Ｏ−ＣＨ２ＣＨ（ＯＨ）ＣＨ２ＯＣＨ２ＣＦ２Ｏ−、
ＣＨ２＝ＣＲ１Ｃ（Ｏ）Ｏ−ＣＨ２ＣＨ（ＯＣ（Ｏ）ＣＲ１＝ＣＨ２）ＣＨ２ＯＣＨ２ＣＦ２Ｏ−、
ＣＨ２＝ＣＲ１Ｃ（Ｏ）Ｏ−ＣＨ２ＣＨ（ＯＨ）ＯＣＨ２ＣＦ２Ｏ−、
ＣＨ２＝ＣＲ１Ｃ（Ｏ）Ｏ−ＣＨ２ＣＨ（ＯＣ（Ｏ）ＣＲ１＝ＣＨ２）ＯＣＨ２ＣＦ２Ｏ−、
ＣＨ２＝ＣＲ１Ｃ（Ｏ）Ｏ−（ＣＨ２）ｃ−ＮＨＣ（Ｏ）Ｏ−Ｙ１１−、
ＣＨ２＝ＣＲ１Ｃ（Ｏ）Ｏ−（ＣＨ２）ｃ−ＯＣ（Ｏ）ＮＨ−Ｑ−ＮＨＣ（Ｏ）Ｏ−Ｙ１１−、
Ｘ１が２個結合した、基（８−１）〜（８−４）、
が好ましい。
（Ｘ１−）ａＹ１−としては、特に、ＣＨ２＝ＣＲ１Ｃ（Ｏ）Ｏ−（ＣＨ２）ｃＣＦ２Ｏ−、ＣＨ２＝ＣＲ１Ｃ（Ｏ）Ｏ−（ＣＨ２）ｃ−ＯＣ（Ｏ）ＮＨ−Ｑ−ＮＨＣ（Ｏ）Ｏ−Ｙ１１−（Ｑがヘキサメチレンジイソシアネートの残基またはジフェニルメタンジイソシアネートの残基であるもの）、および、ＣＨ２＝ＣＲ１Ｃ（Ｏ）Ｏ−が２個結合した、基（８−１）〜（８−４）が好ましい。
【００４２】
Ｙ２が２価の有機基の場合、Ｙ２としては、下記の基が挙げられる。
−ＣＦ２−、
−（ＣＦ２）ｃ（ＣＨ２）ｃ−、
−ＣＦ２ＣＨ２（ＯＣＨ２ＣＨ２）ｄ−、
−ＣＦ（ＣＦ３）ＣＨ２−、
−ＣＦ２ＣＨ２ＯＣＨ２ＣＨ（ＯＨ）ＣＨ２−、
−Ｙ２１−ＯＣ（Ｏ）ＮＨ−（ＣＨ２）ｃ−、
−Ｙ２１−ＯＣ（Ｏ）ＮＨ−Ｑ−ＮＨＣ（Ｏ）Ｏ−（ＣＨ２）ｃ−等。
ただし、ｃ、ｄ、Ｑは、上述したとおりであり、Ｙ２１は、−ＣＦ２（ＣＨ２）ｃ−、−ＣＦ２ＣＨ２（ＯＣＨ２ＣＨ２）ｄ−、−ＣＦ２ＣＨ２ＯＣＨ２ＣＨ（ＯＨ）ＣＨ２−または−ＣＦ２ＣＨ２ＯＣＨ（ＯＨ）ＣＨ２−である。
【００４３】
Ｙ２が３価以上の有機基の場合、たとえば、Ｙ２１が−ＣＦ２ＣＨ２ＯＣＨ２ＣＨ（ＯＨ）ＣＨ２−であって、その水酸基がさらにカルボキシ基やイソシアネート基と反応したものが挙げられる。また、上記ジイソシアネートの代わりに３以上のイソシアネート基を有するポリイソシアネートを使用して反応させたものがある。３以上のイソシアネート基を有するポリイソシアネートとしては、たとえば、上記ジイソシアネートのヌレート変性体やビュレット変性体等が挙げられる。３価のＹ２としては、具体的には、たとえば、下記の式（９−１）〜（９−４）で表される基が挙げられる。
下記式（９−１）〜（９−４）において、Ｙ２２は、−ＣＦ２（ＣＨ２）ｃ−または−ＣＦ２ＣＨ２（ＯＣＨ２ＣＨ２）ｄ−であり、Ｑ、ｃ、ｄは、上述したとおりである。
【００４４】
【化２】
0006607196.tif 000003
【００４５】
Ｙ２（−Ｘ２）ｂとしては、
−ＣＦ２（ＣＨ２）ｃ−ＯＣ（Ｏ）ＣＲ１＝ＣＨ２、
−ＣＦ２ＣＨ２ＯＣＨ２ＣＨ（ＯＨ）ＣＨ２−ＯＣ（Ｏ）ＣＲ１＝ＣＨ２、
−ＣＦ２ＣＨ２ＯＣＨ２ＣＨ（ＯＣ（Ｏ）ＣＲ１＝ＣＨ２）ＣＨ２−ＯＣ（Ｏ）ＣＲ１＝ＣＨ２、
−ＣＦ２ＣＨ２ＯＣＨ（ＯＨ）ＣＨ２−ＯＣ（Ｏ）ＣＲ１＝ＣＨ２、
−ＣＦ２ＣＨ２ＯＣＨ（ＯＣ（Ｏ）ＣＲ１＝ＣＨ２）ＣＨ２−ＯＣ（Ｏ）ＣＲ１＝ＣＨ２、
−Ｙ２１−ＯＣ（Ｏ）ＮＨ−（ＣＨ２）ｃ−ＯＣ（Ｏ）ＣＲ１＝ＣＨ２、
−Ｙ２１−ＯＣ（Ｏ）ＮＨ−Ｑ−ＮＨＣ（Ｏ）Ｏ−（ＣＨ２）ｃ−ＯＣ（Ｏ）ＣＲ１＝ＣＨ２、
−ＯＣ（Ｏ）ＣＲ１＝ＣＨ２が２個結合した、基（９−１）〜（９−４）、が好ましい。
−Ｙ２（−Ｘ２）ｂとしては、特に、−ＣＦ２（ＣＨ２）ｃ−ＯＣ（Ｏ）ＣＲ１＝ＣＨ２、−Ｙ２１−ＯＣ（Ｏ）ＮＨ−（ＣＨ２）ｃ−ＯＣ（Ｏ）ＣＲ１＝ＣＨ２、−Ｙ２１−ＯＣ（Ｏ）ＮＨ−Ｑ−ＮＨＣ（Ｏ）Ｏ−（ＣＨ２）ｃ−（Ｑがヘキサメチレンジイソシアネートまたはジフェニルメタンジイソシアネート残基であるもの）、および、−ＯＣ（Ｏ）ＣＲ１＝ＣＨ２が２個結合した、基（９−１）〜（９−４）が好ましい。
【００４６】
化合物（５）としては、下記の化合物が挙げられる。
ＣＨ２＝ＣＲ１Ｃ（Ｏ）Ｏ−ＣＨ２ＣＦ２Ｏ−［（ＣＦ２Ｏ）ｆ−（ＣＦ２ＣＦ２Ｏ）ｇ］−ＣＦ２ＣＨ２−ＯＣ（Ｏ）ＣＲ１＝ＣＨ２、
ＣＨ２＝ＣＲ１Ｃ（Ｏ）Ｏ−ＣＨ２ＣＦ２Ｏ−［（ＣＦ２Ｏ）ｆ−（ＣＦ（ＣＦ３）ＣＦ２Ｏ）ｉ］−ＣＦ２ＣＨ２−ＯＣ（Ｏ）ＣＲ１＝ＣＨ２、
ＣＨ２＝ＣＲ１Ｃ（Ｏ）Ｏ−ＣＨ２ＣＦ２Ｏ−（ＣＦ２ＣＦ２ＣＦ２Ｏ）ｈ−ＣＦ２ＣＨ２−ＯＣ（Ｏ）ＣＲ１＝ＣＨ２、
ＣＨ２＝ＣＲ１Ｃ（Ｏ）Ｏ−ＣＨ２ＣＦ２Ｏ−（ＣＦ（ＣＦ３）ＣＦ２Ｏ）ｉ−ＣＦ２ＣＨ２−ＯＣ（Ｏ）ＣＲ１＝ＣＨ２、
ＣＨ２＝ＣＲ１Ｃ（Ｏ）Ｏ−ＣＨ２ＣＦ２Ｏ−（ＣＦ２ＣＦ２Ｏ）ｇ−ＣＦ２ＣＨ２−ＯＣ（Ｏ）ＣＲ１＝ＣＨ２、
ＣＨ２＝ＣＲ１Ｃ（Ｏ）Ｏ−ＣＨ２ＣＦ２Ｏ−［（ＣＦ２ＣＨＦＯ）ｑ−（ＣＦ２ＣＦ２ＣＦ２ＣＨ２Ｏ）ｋ］−ＯＣ（Ｏ）ＣＲ１＝ＣＨ２、
ＣＨ２＝ＣＲ１Ｃ（Ｏ）Ｏ−ＣＨ２ＣＦ２ＣＦ２ＣＦ２Ｏ−［（ＣＦ２ＣＦ２Ｏ）ｇ−（ＣＦ２ＣＦ２ＣＦ２ＣＦ２Ｏ）ｊ］−ＣＦ２ＣＦ２ＣＦ２ＣＨ２−ＯＣ（Ｏ）ＣＲ１＝ＣＨ２、
Ｇ−ＣＨ２ＣＦ２Ｏ−［（ＣＦ２Ｏ）ｆ−（ＣＦ２ＣＦ２Ｏ）ｇ］−ＣＦ２ＣＨ２−Ｇ、
Ｇ−ＣＨ２ＣＦ２Ｏ−［（ＣＦ２Ｏ）ｆ−（ＣＦ（ＣＦ３）ＣＦ２Ｏ）ｉ］−ＣＦ２ＣＨ２−Ｇ、
Ｇ−ＣＨ２ＣＦ２ＣＦ２Ｏ−（ＣＦ２ＣＦ２ＣＦ２Ｏ）ｈ−ＣＦ２ＣＦ２ＣＨ２−Ｇ、
Ｇ−ＣＨ２ＣＦ２Ｏ−（ＣＦ（ＣＦ３）ＣＦ２Ｏ）ｉ−ＣＦ２ＣＨ２−Ｇ、
Ｇ−ＣＨ２ＣＦ２Ｏ−（ＣＦ２ＣＦ２Ｏ）ｇ−ＣＦ２ＣＨ２−Ｇ、
Ｇ−ＣＨ２ＣＦ２ＣＦ２Ｏ−［（ＣＦ２ＣＦ２Ｏ）ｇ−（ＣＦ２ＣＦ２ＣＦ２ＣＨ２Ｏ）ｋ］−ＣＦ２ＣＦ２ＣＨ２−Ｇ、
Ｇ−ＣＨ２ＣＦ２Ｏ−［（ＣＦ２ＣＦ２Ｏ）ｇ−（ＣＦ２ＣＦ２ＣＦ２ＣＦ２Ｏ）ｊ］−ＣＦ２ＣＨ２−Ｇ、
Ｆ−［（ＣＦ２Ｏ）ｆ−（ＣＦ２ＣＦ２Ｏ）ｇ］−ＣＦ２ＣＨ２−ＯＣ（Ｏ）ＣＲ１＝ＣＨ２、
Ｆ−［（ＣＦ２Ｏ）ｆ−（ＣＦ（ＣＦ３）ＣＦ２Ｏ）ｉ］−ＣＦ２ＣＨ２−ＯＣ（Ｏ）ＣＲ１＝ＣＨ２、
Ｆ−（ＣＦ２ＣＦ２ＣＦ２Ｏ）ｈ−ＣＦ２ＣＦ２ＣＨ２−ＯＣ（Ｏ）ＣＲ１＝ＣＨ２、
Ｆ−（ＣＦ（ＣＦ３）ＣＦ２Ｏ）ｉ−ＣＦ２ＣＨ２−ＯＣ（Ｏ）ＣＲ１＝ＣＨ２、
Ｆ−（ＣＦ（ＣＦ３）ＣＦ２Ｏ）ｉ−ＣＦ（ＣＦ３）ＣＨ２−ＯＣ（Ｏ）ＣＲ１＝ＣＨ２、
Ｆ−ＣＦ２Ｏ−（ＣＦ２ＣＦ２Ｏ）ｇ−ＣＦ２ＣＨ２−ＯＣ（Ｏ）ＣＲ１＝ＣＨ２、
Ｆ−［（ＣＦ２ＣＨＦＯ）ｑ−（ＣＦ２ＣＦ２ＣＦ２ＣＨ２Ｏ）ｋ］−ＣＦ２ＣＦ２ＣＦ２ＣＨ２−ＯＣ（Ｏ）ＣＲ１＝ＣＨ２、
Ｆ−［（ＣＦ２ＣＦ２Ｏ）ｇ−（ＣＦ２ＣＦ２ＣＦ２ＣＦ２Ｏ）ｊ］−ＣＦ２ＣＦ２ＣＦ２ＣＨ２−ＯＣ（Ｏ）ＣＲ１＝ＣＨ２、
ＨＯＣＨ２−［（ＣＦ２ＣＦ２Ｏ）ｉ１−（ＣＦ２Ｏ）ｊ１］−ＣＦ２ＣＨ２−ＯＣ（Ｏ）ＣＲ１＝ＣＨ２、
ＨＯＣＨ２−［（ＣＦ（ＣＦ３）ＣＦ２Ｏ）ｋ１−（ＣＦ２Ｏ）ｊ２］−ＣＦ２ＣＨ２−ＯＣ（Ｏ）ＣＲ１＝ＣＨ２等。
【００４７】
Ｒ１、ｆ、ｇ、ｈ、ｉ、ｊ、ｋ、ｑ、ｉ１、ｊ１、ｊ２およびｋ１は、上述したとおりである。
Ｇは、単官能または２官能のウレタン（メタ）アクリレート構造である。
単官能のウレタン（メタ）アクリレート構造としては、たとえば、ＣＨ２＝ＣＲ１Ｃ（Ｏ）Ｏ−Ｃ（Ｏ）ＮＨ−、ＣＨ２＝ＣＲ１Ｃ（Ｏ）Ｏ−（ＣＨ２）ｎ１ＯＣ（Ｏ）ＮＨ−、ＣＨ２＝ＣＲ１Ｃ（Ｏ）Ｏ−Ｑ−ＯＣ（Ｏ）ＮＨ−等が挙げられる。２官能のウレタン（メタ）アクリレート構造としては、たとえば、−ＣＦ２ＣＨ２ＯＣＨ２ＣＨ{−ＯＣ（Ｏ）ＮＨ−（ＣＨ２）ｎ１ＯＣ（Ｏ）ＣＲ１＝ＣＨ２}ＣＨ２−ＯＣ（Ｏ）ＮＨ−（ＣＨ２）ｎ１ＯＣ（Ｏ）ＣＲ１＝ＣＨ２等が挙げられる。
【００４８】
化合物（５）としては、下式（II−１）で表わされる化合物および下式（II−２）で表わされる化合物が好ましい。
Ｆ−Ｚ３−Ｙ３−ＯＣ（Ｏ）ＣＲ１＝ＣＨ２・・・（II−１）
Ｇ１−Ｙ４−Ｚ３−Ｙ３−Ｇ１・・・（II−２）
ただし、Ｚ３は、−（ＣＦ２Ｏ）ｆ−（ＣＦ２ＣＦ２Ｏ）ｇ−、−（ＣＦ２Ｏ）ｆ−（ＣＦ（ＣＦ３）ＣＦ２Ｏ）ｉ−、−（ＣＦ２ＣＦ２ＣＦ２Ｏ）ｈ−、または、−（ＣＦ（ＣＦ３）ＣＦ２Ｏ）ｉ−を表す。
Ｙ３は−（ＣＦ２）ｃ（ＣＨ２）ｃ−、または、−ＣＦ（ＣＦ３）ＣＨ２−を表す。
Ｇ１は、ＣＨ２＝ＣＲ１Ｃ（Ｏ）Ｏ−、ＣＨ２＝ＣＲ１Ｃ（Ｏ）Ｏ−Ｃ（Ｏ）ＮＨ−、ＣＨ２＝ＣＲ１Ｃ（Ｏ）Ｏ−（ＣＨ２）ｎ１ＯＣ（Ｏ）ＮＨ−、または、ＣＨ２＝ＣＲ１Ｃ（Ｏ）Ｏ−Ｑ−ＯＣ（Ｏ）ＮＨ−を表す。
Ｙ４は、−ＣＦ２−または−（ＣＦ２）ｃ（ＣＨ２）ｃ−を表す。
なお、Ｒ１、Ｑ、ｃ、ｆ、ｇ、ｈ、ｉ、ｎ１は前記の意味と同じである。
【００４９】
化合物（５）としては、下記の化合物がより好ましい。
ＣＨ２＝ＣＲ１Ｃ（Ｏ）Ｏ−ＣＨ２ＣＦ２Ｏ−［（ＣＦ２Ｏ）ｆ１−（ＣＦ２ＣＦ２Ｏ）ｇ１］−ＣＦ２ＣＨ２−ＯＣ（Ｏ）ＣＲ１＝ＣＨ２、
ＣＨ２＝ＣＲ１Ｃ（Ｏ）Ｏ−ＣＨ２ＣＦ２Ｏ−［（ＣＦ２Ｏ）ｆ１−（ＣＦ（ＣＦ３）ＣＦ２Ｏ）ｉ１］−ＣＦ２ＣＨ２−ＯＣ（Ｏ）ＣＲ１＝ＣＨ２、
ＣＨ２＝ＣＲ１Ｃ（Ｏ）Ｏ−ＣＨ２ＣＦ２Ｏ−（ＣＦ２ＣＦ２ＣＦ２Ｏ）ｈ１−ＣＦ２ＣＦ２ＣＨ２−ＯＣ（Ｏ）ＣＲ１＝ＣＨ２、
ＣＨ２＝ＣＲ１Ｃ（Ｏ）Ｏ−ＣＨ２ＣＦ２Ｏ−（ＣＦ（ＣＦ３）ＣＦ２Ｏ）ｉ２−ＣＦ２ＣＨ２−ＯＣ（Ｏ）ＣＲ１＝ＣＨ２、
ＣＨ２＝ＣＲ１Ｃ（Ｏ）Ｏ−ＣＨ２ＣＦ２Ｏ−（ＣＦ２ＣＦ２Ｏ）ｇ１−ＣＦ２ＣＨ２−ＯＣ（Ｏ）ＣＲ１＝ＣＨ２、
Ｇ−ＣＨ２ＣＦ２Ｏ−［（ＣＦ２Ｏ）ｆ１−（ＣＦ２ＣＦ２Ｏ）ｇ１］−ＣＦ２ＣＨ２−Ｇ、
Ｇ−ＣＨ２ＣＦ２Ｏ−［（ＣＦ２Ｏ）ｆ１−（ＣＦ（ＣＦ３）ＣＦ２Ｏ）ｉ１］−ＣＦ２ＣＨ２−Ｇ、
Ｇ−ＣＨ２ＣＦ２ＣＦ２Ｏ−（ＣＦ２ＣＦ２ＣＦ２Ｏ）ｈ１−ＣＦ２ＣＦ２ＣＨ２−Ｇ、
Ｇ−ＣＨ２ＣＦ２Ｏ−（ＣＦ（ＣＦ３）ＣＦ２Ｏ）ｉ２−ＣＦ２ＣＨ２−Ｇ、
Ｇ−ＣＨ２ＣＦ２Ｏ−（ＣＦ２ＣＦ２Ｏ）ｇ１−ＣＦ２ＣＨ２−Ｇ、
Ｆ−［（ＣＦ２Ｏ）ｆ１−（ＣＦ２ＣＦ２Ｏ）ｇ１］−ＣＦ２ＣＨ２−ＯＣ（Ｏ）ＣＲ１＝ＣＨ２、
Ｆ−［（ＣＦ２Ｏ）ｆ１−（ＣＦ（ＣＦ３）ＣＦ２Ｏ）ｉ１］−ＣＦ２ＣＨ２−ＯＣ（Ｏ）ＣＲ１＝ＣＨ２、
Ｆ−（ＣＦ２ＣＦ２ＣＦ２Ｏ）ｈ１−ＣＦ２ＣＦ２ＣＨ２−ＯＣ（Ｏ）ＣＲ１＝ＣＨ２、
Ｆ−（ＣＦ（ＣＦ３）ＣＦ２Ｏ）ｉ２−ＣＦ２ＣＨ２−ＯＣ（Ｏ）ＣＲ１＝ＣＨ２、
Ｆ−（ＣＦ（ＣＦ３）ＣＦ２Ｏ）ｉ２−ＣＦ（ＣＦ３）ＣＨ２−ＯＣ（Ｏ）ＣＲ１＝ＣＨ２、
Ｆ−ＣＦ２Ｏ−（ＣＦ２ＣＦ２Ｏ）ｇ１−ＣＦ２ＣＨ２−ＯＣ（Ｏ）ＣＲ１＝ＣＨ２。
ただし、ｆ１、ｆ２、ｇ１、ｈ１、ｉ１およびｉ２は、上述したとおりである。
【００５０】
化合物（５）は、ソルベイスペシャルティポリマーズ社製のＦｏｍｂｌｉｎ（登録商標）ＭＴ７０、Ｆｌｕｏｒｏｌｉｎｋ（登録商標）ＭＤ７００、Ｆｌｕｏｒｏｌｉｎｋ（登録商標）ＡＤ１７００として入手できる。
また、化合物（５）は、ソルベイスペシャルティポリマーズ社製のＦｌｕｏｒｏｌｉｎｋ（登録商標）、Ｆｏｍｂｌｉｎ（登録商標）、ダイキン工業社製のデムナム（登録商標）、デュポン社製のクライトックス（商登録標）から、所望の分子量をもつポリ（オキシポリフルオロアルキレン）含有化合物またはポリ（オキシポリフルオロアルキレン）含有化合物の誘導体を選択し、該化合物を出発原料として合成できる。たとえば、末端をメチルエステル化したポリ（オキシポリフルオロアルキレン）含有化合物を無水エタノール中で、ナトリウムボロハイドライド存在下で還元し、末端をＯＨ基とした化合物を得た後で、脱水アセトン中、トリエチルアミン共存下でアクリル酸クロリドと反応させることにより、化合物（５）を得ることができる。
【００５１】
単量体（ｄ）：
単量体（ｄ）は、ハロゲン化オレフィンである。
（ｂ）単位と（ｄ）単位とを組み合わせることにより、物品との密着性が向上するため、撥水撥油剤組成物を用いて処理された物品の豪雨耐久性がさらに向上する。
【００５２】
ハロゲン化オレフィンとしては、下式（６）で表される化合物が挙げられる。
Ｒ４Ｒ５Ｃ＝ＣＲ６Ｒ７  ・・・（６）
Ｒ４、Ｒ５、Ｒ６、Ｒ７は、それぞれ独立して、水素原子、ハロゲン原子または炭素数１〜３のペルフルオロアルキル基である。ただし、Ｒ４、Ｒ５、Ｒ６、Ｒ７のうち少なくとも１つは、ハロゲン原子または炭素数１〜３のペルフルオロアルキル基である。ペルフルオロアルキル基とは、ＣＦ３−、Ｃ２Ｆ５−、Ｃ３Ｆ７−である。
ハロゲン化オレフィンとしては、塩素化オレフィン、フッ素化オレフィンが好ましい。
【００５３】
ハロゲン化オレフィンとしては、テトラフルオロエチレン、または下式（７）で表される化合物が好ましい。
Ｒ８ＨＣ＝ＣＲ９Ｒ１０  ・・・（７）
Ｒ８、Ｒ９、Ｒ１０は、それぞれ独立して、水素原子、塩素原子、フッ素原子、または炭素数１〜３のペルフルオロアルキル基である。ただし、Ｒ８、Ｒ９、Ｒ１０のうち少なくとも１つは、塩素原子、フッ素原子、または炭素数１〜３のペルフルオロアルキル基である。
ハロゲン化オレフィンの具体例としては、塩化ビニル、塩化ビニリデン、テトラフルオロエチレン、フッ化ビニリデン、２、３、３、３−テトラフルオロ−１−プロペンが好ましく、物品との密着性の点からは、塩化ビニル、塩化ビニリデン、２、３、３、３−テトラフルオロ−１−プロペンがより好ましい。
【００５４】
単量体（ｅ）：
単量体（ｅ）は、架橋しうる官能基を有する単量体である（ただし、単量体（ｃ）を除く）。
共重合体が（ｅ）単位を有することにより、撥水撥油剤組成物を用いて処理された物品の耐久性（洗濯耐久性および豪雨耐久性）がさらに向上する。
【００５５】
架橋しうる官能基としては、共有結合、イオン結合または水素結合のうち少なくとも１つ以上の結合を有する官能基、または、該結合の相互作用により架橋構造を形成できる官能基が好ましい。
該官能基としては、イソシアネート基、ブロックドイソシアネート基、アルコキシシリル基、アミノ基、アルコキシメチルアミド基、シラノール基、アンモニウム基、アミド基、エポキシ基、水酸基、オキサゾリン基、カルボキシル基、アルケニル基、スルホン酸基等が好ましい。特に、エポキシ基、水酸基、ブロックドイソシアネート基、アルコキシシリル基、アミノ基、またはカルボキシル基が好ましい。
【００５６】
単量体（ｅ）としては、（メタ）アクリレート類、アクリルアミド類、ビニルエーテル類、またはビニルエステル類が好ましい。
単量体（ｅ）としては、下記の化合物が挙げられる。
【００５７】
２−イソシアナトエチル（メタ）アクリレート、３−イソシアナトプロピル（メタ）アクリレート、４−イソシアナトブチル（メタ）アクリレート、２−イソシアナトエチル（メタ）アクリレートの２−ブタノンオキシム付加体、２−イソシアナトエチル（メタ）アクリレートのピラゾール付加体、２−イソシアナトエチル（メタ）アクリレートの３，５−ジメチルピラゾール付加体、２−イソシアナトエチル（メタ）アクリレートの３−メチルピラゾール付加体、２−イソシアナトエチル（メタ）アクリレートのε−カプロラクタム付加体、３−イソシアナトプロピル（メタ）アクリレートの２−ブタノンオキシム付加体、３−イソシアナトプロピル（メタ）アクリレートのピラゾール付加体。
【００５８】
３−イソシアナトプロピル（メタ）アクリレートの３，５−ジメチルピラゾール付加体、３−イソシアナトプロピル（メタ）アクリレートの３−メチルピラゾール付加体、３−イソシアナトプロピル（メタ）アクリレートのε−カプロラクタム付加体、４−イソシアナトブチル（メタ）アクリレートの２−ブタノンオキシム付加体、４−イソシアナトブチル（メタ）アクリレートのピラゾール付加体、４−イソシアナトブチル（メタ）アクリレートの３，５−ジメチルピラゾール付加体、４−イソシアナトブチル（メタ）アクリレートの３−メチルピラゾール付加体、４−イソシアナトブチル（メタ）アクリレートのε−カプロラクタム付加体。
【００５９】
メトキシメチル（メタ）アクリルアミド、エトキシメチル（メタ）アクリルアミド、ブトキシメチル（メタ）アクリルアミド、ダイアセトンアクリルアミド、３−メタクリロイルオキシプロピルトリメトキシシラン、トリメトキシビニルシラン、ビニルトリメトキシシラン、ジメチルアミノエチル（メタ）アクリレート、ジエチルアミノエチル（メタ）アクリレート、ジメチルアミノプロピル（メタ）アクリレート、（メタ）アクリロイルモルホリン、（メタ）アクリロイルオキシエチルトリメチルアンモニウムクロライド、（メタ）アクリロイルオキシプロピルトリメチルアンモニウムクロライド、（メタ）アクリルアミドエチルトリメチルアンモニウムクロライド、（メタ）アクリルアミドプロピルトリメチルアンモニウムクロライド。
【００６０】
ｔ−ブチル（メタ）アクリルアミドスルホン酸、（メタ）アクリルアミド、Ｎ−メチル（メタ）アクリルアミド、Ｎ−メチロール（メタ）アクリルアミド、Ｎ−ブトキシメチル（メタ）アクリルアミド、ジアセトン（メタ）アクリルアミド、グリシジル（メタ）アクリレート、２−ヒドロキシエチル（メタ）アクリレート、２−ヒドロキシプロピル（メタ）アクリレート、４−ヒドロキシブチル（メタ）アクリレート、３−クロロ−２−ヒドロキシプロピルメタクリレート、ポリオキシアルキレングリコールモノ（メタ）アクリレート、（メタ）アクリル酸、２−（メタ）アクリロイルキシエチルコハク酸、２−（メタ）アクリロイルキシヘキサヒドロフタル酸、２−（メタ）アクリロイルオキシエチルアシッドフォスフェート、アリル（メタ）アクリレート、２−ビニル−２−オキサゾリン、２−ビニル−４−メチル−（２−ビニルオキサゾリン）ヒドロキシエチル（メタ）アクリレートのポリカプロラクトンエステル。
【００６１】
トリ（メタ）アリルイソシアヌレート（Ｔ（Ｍ）ＡＩＣ、日本化成社製）、トリアリルシアヌレート（ＴＡＣ、日本化成社製）、３−（メチルエチルケトオキシム）イソシアナトメチル−３，５，５−トリメチルシクロヘキシル（２−ヒドロキシエチルメタクリレート）シアナート（テックコートＨＥ−６Ｐ、京絹化成社製）、水酸基を有するポリフルオロビニルエーテル（ＣＦ２＝ＣＦＯＣＦ２ＣＦ２ＣＦ２ＣＨ２ＯＨ等）。
【００６２】
単量体（ｅ）としては、Ｎ−メチロール（メタ）アクリルアミド、Ｎ−ブトキシメチル（メタ）アクリルアミド、２−ヒドロキシエチル（メタ）アクリレート、４−ヒドロキシブチル（メタ）アクリレート、２−イソシアナトエチル（メタ）アクリレートの３，５−ジメチルピラゾール付加体、３−イソシアナトプロピル（メタ）アクリレートの３，５−ジメチルピラゾール付加体、ダイアセトンアクリルアミド、グリシジルメタクリレート、ヒドロキシエチル（メタ）アクリレートのポリカプロラクトンエステル、ヒドロキシエチル（メタ）アクリレートのポリカプロラクトンエステル、またはテックコートＨＥ−６Ｐが好ましい。単量体（ｅ）としては、Ｎ−メチロール（メタ）アクリルアミド、２−ヒドロキシエチル（メタ）アクリレート、４−ヒドロキシブチル（メタ）アクリレート、２−イソシアナトエチル（メタ）アクリレートの３，５−ジメチルピラゾール付加体、または３−イソシアナトプロピル（メタ）アクリレートの３，５−ジメチルピラゾール付加体が特に好ましい。
【００６３】
単量体（ｆ）：
単量体（ｆ）は、単量体（ａ）、単量体（ｂ）、単量体（ｃ）、単量体（ｄ）および単量体（ｅ）以外の単量体である。単量体（ｆ）は、炭素数７以上のペルフルオロアルキル基を含まない単量体が好ましく。特にフッ素原子を含まない単量体（非フッ素系の単量体）が好ましい。
単量体（ｆ）としては、下記の化合物が挙げられる。
メチルアクリレート、エチルアクリレート、プロピルアクリレート、ブチル（メタ）アクリレート、シクロヘキシル（メタ）アクリレート、２−エチルヘキシル（メタ）アクリレート、ｎ−ヘキシル（メタ）アクリレート、酢酸ビニル、プロピオン酸ビニル、ブテン、イソプレン、ブタジエン、エチレン、プロピレン、ビニルエチレン、ペンテン、エチル−２−プロピレン、ブチルエチレン、シクロヘキシルプロピルエチレン、デシルエチレン、ドデシルエチレン、ヘキセン、イソヘキシルエチレン、ネオペンチルエチレン、（１，２−ジエトキシカルボニル）エチレン、（１，２−ジプロポキシカルボニル）エチレン、メトキシエチレン、エトキシエチレン、ブトキシエチレン、２−メトキシプロピレン、ペンチルオキシエチレン、シクロペンタノイルオキシエチレン、シクロペンチルアセトキシエチレン、スチレン、α−メチルスチレン、ｐ−メチルスチレン、ヘキシルスチレン、オクチルスチレン、ノニルスチレン、クロロプレン。
【００６４】
Ｎ，Ｎ−ジメチル（メタ）アクリルアミド、ビニルアルキルエーテル、ハロゲン化アルキルビニルエーテル、ビニルアルキルケトン、ブチルアクリレート、プロピルメタクリレート、ベンジル（メタ）アクリレート、オクチル（メタ）アクリレート、デシルメタクリレート、シクロドデシルアクリレート、３−エトキシプロピルアクリレート、メトキシ−ブチルアクリレート、２−エチルブチルアクリレート、１、３−ジメチルブチルアクリレート、２−メチルペンチルアクリレート、アジリジニルエチル（メタ）アクリレート、２−エチルヘキシルポリオキシアルキレン（メタ）アクリレート、ポリオキシアルキレンジ（メタ）アクリレート。
【００６５】
クロトン酸アルキルエステル、マレイン酸アルキルエステル、フマル酸アルキルエステル、シトラコン酸アルキルエステル、メサコン酸アルキルエステル、トリアリルシアヌレート、酢酸アリル、Ｎ−ビニルカルバゾール、マレイミド、Ｎ−メチルマレイミド、側鎖にシリコーンを有する（メタ）アクリレート、ウレタン結合を有する（メタ）アクリレート、末端が炭素数１〜４のアルキル基であるポリオキシアルキレン鎖を有する（メタ）アクリレート、アルキレンジ（メタ）アクリレート等。
【００６６】
（ａ）単位の割合は、撥水撥油剤組成物を用いて処理された物品の撥水撥油性および耐久性の点から、共重合体を構成する全ての単量体に基づく構成単位（１００質量％）のうち、５〜４０質量％が好ましく、１０〜２５質量％がより好ましい。
（ｂ）単位の割合は、撥水撥油剤組成物を用いて処理された物品の撥水撥油性および耐久性の点から、共重合体を構成する全ての単量体に基づく構成単位（１００質量％）のうち、４０〜９４．９質量％が好ましく、４０〜８４．９質量％がより好ましい。
（ｃ）単位の割合は、撥水撥油剤組成物を用いて処理された物品の撥水撥油性および耐久性の点から、共重合体を構成する全ての単量体に基づく構成単位（１００質量％）のうち、０．１〜２０質量％が好ましく、０．１〜１０質量％がより好ましく、０．１〜５質量％がさらに好ましい。
（ｄ）単位〜（ｆ）単位は任意の構成単位である。
（ｄ）単位の割合は、撥水撥油剤組成物を用いて処理された物品の撥水撥油性および耐久性の点から、共重合体を構成する全ての単量体に基づく構成単位（１００質量％）のうち、０〜３０質量％が好ましく、３〜２５質量％がより好ましい。
（ｅ）単位の割合は、撥水撥油剤組成物を用いて処理された物品の撥水撥油性および耐久性の点から、共重合体を構成する全ての単量体に基づく構成単位（１００質量％）のうち、０〜２０質量％が好ましく、０〜１０質量％がより好ましい。
（ｆ）単位の割合は、撥水撥油剤組成物を用いて処理された物品の撥水撥油性および耐久性の点から、共重合体を構成する全ての単量体に基づく構成単位（１００質量％）のうち、０〜３５質量％が好ましく、０〜２０質量％がより好ましい。
本発明における単量体に基づく構成単位の割合は、共重合体の製造時の単量体の仕込み量に基づいて算出する。
構成単位の割合が０質量％であるとは、その構成単位が存在しないか、存在していたとしても通常の分析手段では検出できないことを意味する。
【００６７】
共重合体の質量平均分子量（Ｍｗ）は、８０００〜１００００００が好ましく、１００００〜８０００００がより好ましい。共重合体の質量平均分子量（Ｍｗ）が前記範囲内であれば、撥水性と撥油性を共に発現することができる。
共重合体の数平均分子量（Ｍｎ）は、３０００〜８０００００が好ましく、５０００〜６０００００がより好ましい。共重合体の数平均分子量（Ｍｎ）が前記範囲内であれば、撥水性と撥油性を共に発現することができる。
本発明の共重合体の好ましい態様としては、以下の単量体に基づく構成単位を含む共重合体が挙げられる。
・式（Ｉ）で表わされる化合物／ステアリル（メタ）アクリレート／式（II−１）で表わされる化合物
・式（Ｉ）で表わされる化合物／ベヘニル（メタ）アクリレート／式（II−１）で表わされる化合物
・式（Ｉ）で表わされる化合物／ステアリル（メタ）アクリレート／式（II−２）で表わされる化合物
・式（Ｉ）で表わされる化合物／ベヘニル（メタ）アクリレート／式（II−２）で表わされる化合物
【００６８】
（液状媒体）
液状媒体としては、水、アルコール、グリコール、グリコールエーテル、グリコールエステル、ハロゲン化合物、炭化水素、ケトン、エステル、エーテル、窒素化合物、硫黄化合物、無機溶剤、有機酸等が挙げられ、溶解性、取扱いの容易さの点から、水、アルコール、グリコール、グリコールエーテルおよびグリコールエステルからなる群から選ばれた１種以上の液状媒体が好ましい。
【００６９】
アルコールとしては、メタノール、エタノール、１−プロパノール、２−プロパノール、１−ブタノール、２−ブタノール、２−メチルプロパノール、１，１−ジメチルエタノール、１−ペンタノール、２−ペンタノール、３−ペンタノール、２−メチル−１−ブタノール、３−メチル−１−ブタノール、１，１−ジメチルプロパノール、３−メチル−２−ブタノール、１，２−ジメチルプロパノール、１−ヘキサノール、２−メチル−１−ペンタノール、４−メチル−２−ペンタノール、２−エチル−１−ブタノール、１−へプタノール、２−へプタノール、３−へプタノール、３−メトキシ−３−メチル−１−ブタノール等が挙げられる。
【００７０】
グリコール、グリコールエーテルとしては、エチレングリコール、エチレングリコールモノメチルエーテル、エチレングリコールモノエチルエーテル、エチレングリコールモノブチルエーテル、エチレングリコールモノメチルエーテルアセタート、プロピレングリコールモノメチルエーテルアセタート、ジエチレングリコールモノブチルエーテルアセタート、ジエチレングリコールモノエチルエーテルアセタート、エチレングリコールモノエチルエーテルアセタート、エチレングリコールモノブチルエーテルアセタート、プロピレングリコール、プロピレングリコールモノメチルエーテル、プロピレングリコールモノエチルエーテル、プロピレングリコールジメチルエーテル、ジプロピレングリコール、ジプロピレングリコールモノメチルエーテル、ジプロピレングリコールジメチルエーテル、ジプロピレングリコールモノエチルエーテル、トリプロピレングリコール、トリプロピレングリコールモノメチルエーテル、ポリプロピレングリコール、ヘキシレングリコール等が挙げられる。
【００７１】
ハロゲン化合物としては、ハロゲン化炭化水素、ハロゲン化エーテル等が挙げられる。
ハロゲン化炭化水素としては、ハイドロクロロフルオロカーボン、ハイドロフルオロカーボン、ハイドロブロモカーボン等が挙げられる。
【００７２】
ハロゲン化エーテルとしては、ハイドロフルオロエーテル等が挙げられる。
ハイドロフルオロエーテルとしては、分離型ハイドロフルオロエーテル、非分離型ハイドロフルオロエーテル等が挙げられる。分離型ハイドロフルオロエーテルとは、エーテル性酸素原子を介してＲＦ基またはペルフルオロアルキレン基、および、アルキル基またはアルキレン基が結合している化合物である。非分離型ハイドロフルオロエーテルとは、部分的にフッ素化されたアルキル基またはアルキレン基を含むハイドロフルオロエーテルである。
【００７３】
炭化水素としては、脂肪族炭化水素、脂環式炭化水素、芳香族炭化水素等が挙げられる。
脂肪族炭化水素としては、ペンタン、２−メチルブタン、３−メチルペンタン、ヘキサン、２，２−ジメチルブタン、２，３−ジメチルブタン、ヘプタン、オクタン、２，２，４−トリメチルペンタン、２，２，３−トリメチルヘキサン、デカン、ウンデカン、ドデカン、２，２，４，６，６−ペンタメチルヘプタン、トリデカン、テトラデカン、ヘキサデカン等が挙げられる。
脂環式炭化水素としては、シクロペンタン、メチルシクロペンタン、シクロヘキサン、メチルシクロヘキサン、エチルシクロヘキサン等が挙げられる。
芳香族炭化水素としては、ベンゼン、トルエン、キシレン等が挙げられる。
【００７４】
ケトンとしては、アセトン、メチルエチルケトン、２−ペンタノン、３−ペンタノン、２−ヘキサノン、メチルイソブチルケトン等が挙げられる。
エステルとしては、酢酸メチル、酢酸エチル、酢酸ブチル、プロピオン酸メチル、乳酸メチル、乳酸エチル、乳酸ペンチル等が挙げられる。
エーテルとしては、ジイソプロピルエーテル、ジオキサン、テトラヒドロフラン等が挙げられる。
【００７５】
窒素化合物としては、ピリジン、Ｎ，Ｎ−ジメチルホルムアミド、Ｎ，Ｎ−ジメチルアセトアミド、Ｎ−メチルピロリドン、３−メトキシＮ，Ｎ−ジメチルプロピオンアミド、３−ブトキシＮ，Ｎ−ジメチルプロピオンアミド、等が挙げられる。
硫黄化合物としては、ジメチルスルホキシド、スルホラン等が挙げられる。
無機溶剤としては、液体二酸化炭素が挙げられる。
有機酸としては、酢酸、プロピオン酸、りんご酸、乳酸等が挙げられる。
【００７６】
液状媒体は、１種を単独で用いてもよく、２種以上を混合して用いてもよい。液状媒体を２種以上混合して用いる場合、水と混合して用いることが好ましい。混合した液状媒体を用いることにより、共重合体の溶解性、分散性の制御がしやすく、加工時における物品に対する浸透性、濡れ性、溶媒乾燥速度等の制御がしやすい。
本発明の撥水撥油剤組成物は、共重合体を２０質量％含む組成物とした場合に、水以外の前記液状媒体を０〜４０質量％含むのが好ましく、１〜２０質量％がより好ましい。
【００７７】
（界面活性剤）
界面活性剤としては、炭化水素系界面活性剤またはフッ素系界面活性剤が挙げられ、それぞれ、アニオン性界面活性剤、ノニオン性界面活性剤、カチオン性界面活性剤、または両性界面活性剤が挙げられる。
界面活性剤としては、添加剤との相溶性の点からは、ノニオン性界面活性剤と両性界面活性剤との併用が好ましく、共重合体の安定性の点からは、ノニオン性界面活性剤の単独使用、またはノニオン性界面活性剤とカチオン性界面活性剤との併用が好ましい。
ノニオン性界面活性剤とカチオン性界面活性剤との比（ノニオン性界面活性剤／カチオン性界面活性剤）は、９７／３〜４０／６０（質量比）が好ましい。
【００７８】
ノニオン性界面活性剤としては、国際公開第２０１０／０４７２５８号、国際公開第２０１０／１２３０４２号に記載された界面活性剤ｓ１〜ｓ６からなる群、および特許第５５６９６１４号公報に記載のアミドアミン界面活性剤から選ばれる１種以上が好ましい。
界面活性剤がカチオン性界面活性剤を含む場合、該カチオン性界面活性剤としては、国際公開第２０１０／０４７２５８号、国際公開第２０１０／１２３０４２号に記載された界面活性剤ｓ７が好ましい。
界面活性剤が両性界面活性剤を含む場合、該両性界面活性剤としては、国際公開第２０１０／０４７２５８号、国際公開第２０１０／１２３０４２号に記載された界面活性剤ｓ８が好ましい。
また、界面活性剤として、国際公開第２０１０／０４７２５８号、国際公開第２０１０／１２３０４２号に記載された界面活性剤ｓ９（高分子界面活性剤）を用いてもよい。
界面活性剤の好ましい態様は、国際公開第２０１０／０４７２５８号、国際公開第２０１０／１２３０４２号に記載された好ましい態様と同様である。
【００７９】
ノニオン性界面活性剤の好ましい具体例としては、下記の化合物が挙げられる。
Ｃ１８Ｈ３７Ｏ［ＣＨ２ＣＨ（ＣＨ３）Ｏ］２−（ＣＨ２ＣＨ２Ｏ）３０Ｈ、
Ｃ１８Ｈ３５Ｏ−（ＣＨ２ＣＨ２Ｏ）２６Ｈ、
Ｃ１８Ｈ３５Ｏ−（ＣＨ２ＣＨ２Ｏ）３０Ｈ、
Ｃ１６Ｈ３３Ｏ［ＣＨ２ＣＨ（ＣＨ３）Ｏ］５−（ＣＨ２ＣＨ２Ｏ）２０Ｈ、
Ｃ１２Ｈ２５Ｏ［ＣＨ２ＣＨ（ＣＨ３）Ｏ］２−（ＣＨ２ＣＨ２Ｏ）１５Ｈ、
（Ｃ８Ｈ１７）（Ｃ６Ｈ１３）ＣＨＯ−（ＣＨ２ＣＨ２Ｏ）１５Ｈ、
Ｃ１０Ｈ２１Ｏ［ＣＨ２ＣＨ（ＣＨ３）Ｏ］２−（ＣＨ２ＣＨ２Ｏ）１５Ｈ、
Ｃ６Ｆ１３ＣＨ２ＣＨ２Ｏ−（ＣＨ２ＣＨ２Ｏ）１５Ｈ、
Ｃ６Ｆ１３ＣＨ２ＣＨ２Ｏ［ＣＨ２ＣＨ（ＣＨ３）Ｏ］２−（ＣＨ２ＣＨ２Ｏ）１５Ｈ、
Ｃ４Ｆ９ＣＨ２ＣＨ２Ｏ［ＣＨ２ＣＨ（ＣＨ３）Ｏ］２−（ＣＨ２ＣＨ２Ｏ）１５Ｈ。
ＨＯ−（ＣＨ２ＣＨ２Ｏ）１５−（Ｃ３Ｈ６Ｏ）３５−（ＣＨ２ＣＨ２Ｏ）１５Ｈ、
ＨＯ−（ＣＨ２ＣＨ２Ｏ）８−（Ｃ３Ｈ６Ｏ）３５−（ＣＨ２ＣＨ２Ｏ）８Ｈ、
ＨＯ−（ＣＨ２ＣＨ２Ｏ）９−（Ｃ３Ｈ６Ｏ）２０−（ＣＨ２ＣＨ２Ｏ）９Ｈ、
ＨＯ−（ＣＨ２ＣＨ２Ｏ）４５−（Ｃ３Ｈ６Ｏ）１７−（ＣＨ２ＣＨ２Ｏ）４５Ｈ、
ＨＯ−（ＣＨ２ＣＨ２Ｏ）３４−（ＣＨ２ＣＨ２ＣＨ２ＣＨ２Ｏ）２８−（ＣＨ２ＣＨ２Ｏ）３４Ｈ。
【００８０】
カチオン性界面活性剤の好ましい具体例としては、下記の化合物が挙げられる。
ステアリルトリメチルアンモニウムクロライド、
ステアリルジメチルモノエチルアンモニウムエチル硫酸塩、
ステアリルモノメチルジ（ポリエチレングリコール）アンモニウムクロライド、
フルオロヘキシルトリメチルアンモニウムクロライド、
ジ（牛脂アルキル）ジメチルアンモニウムクロライド、
ジメチルモノココナッツアミン酢酸塩、
特許第５５６９６１４号公報に記載のアミドアミン第４級アンモニウム塩等。
【００８１】
両性界面活性剤の好ましい具体例としては、下記の化合物が挙げられる。
ドデシルベタイン、
ステアリルベタイン、
ドデシルカルボキシメチルヒドロキシエチルイミダゾリニウムベタイン、
ドデシルジメチルアミノ酢酸ベタイン、
脂肪酸アミドプロピルジメチルアミノ酢酸ベタイン。
【００８２】
界面活性剤の合計量は、共重合体（１００質量部）に対して、１〜１０質量部が好ましく、２〜８質量部がより好ましい。
【００８３】
（添加剤）
添加剤としては、浸透剤、消泡剤、吸水剤、帯電防止剤、防皺剤、風合い調整剤、造膜助剤、水溶性高分子（ポリアクリルアミド、ポリビニルアルコール等）、熱硬化剤（メラミン樹脂、ウレタン樹脂等）、エポキシ硬化剤（イソフタル酸ジヒドラジド、アジピン酸ジヒドラジド、セバチン酸ジヒドラジド、ドデカン二酸ジヒドラジド、１，６−ヘキサメチレンビス（Ｎ，Ｎ−ジメチルセミカルバジド）、１，１，１’，１，’−テトラメチル−４，４’−（メチレン−ジ−パラ−フェニレン）ジセミカルバジド、スピログリコール等）、熱硬化触媒、架橋触媒、合成樹脂、繊維安定剤等が挙げられる。
【００８４】
（撥水撥油剤組成物の製造方法）
本発明の撥水撥油剤組成物は、たとえば、下記（ｉ）または（ii）の方法で製造できる。
（ｉ）界面活性剤および重合開始剤の存在下、液状媒体中にて単量体（ａ）〜（ｃ）、必要に応じて単量体（ｄ）〜（ｆ）を含む単量体成分を重合して共重合体の溶液、分散液またはエマルションを得た後、必要に応じて、他の液状媒体、他の界面活性剤、添加剤を加える方法。
（ii）界面活性剤および重合開始剤の存在下、液状媒体中にて単量体（ａ）〜（ｃ）、必要に応じて単量体（ｄ）〜（ｆ）を含む単量体成分を重合して共重合体の溶液、分散液またはエマルションを得た後、共重合体を分離し、共重合体に液状媒体、界面活性剤、必要に応じて添加剤を加える方法。
重合法としては、分散重合法、乳化重合法、懸濁重合法等が挙げられる。
【００８５】
撥水撥油剤組成物の製造方法としては、界面活性剤および重合開始剤の存在下、水系液状媒体中で単量体（ａ）〜（ｃ）、必要に応じて単量体（ｄ）〜（ｆ）を含む単量体成分を乳化重合して共重合体のエマルションを得る方法が好ましい。
共重合体の収率が向上する点から、乳化重合の前に、単量体、界面活性剤および水系液状媒体からなる混合物を前乳化することが好ましい。たとえば、単量体、界面活性剤および水系液状媒体からなる混合物を、ホモミキサーまたは高圧乳化機で混合分散する。
【００８６】
重合開始剤としては、熱重合開始剤、光重合開始剤、放射線重合開始剤、ラジカル重合開始剤、イオン性重合開始剤等が挙げられ、水溶性または油溶性のラジカル重合開始剤が好ましい。
ラジカル重合開始剤としては、アゾ系重合開始剤、過酸化物系重合開始剤、レドックス系開始剤等の汎用の開始剤が、重合温度に応じて用いられる。ラジカル重合開始剤としては、アゾ系化合物が特に好ましく、水系液状媒体中で重合を行う場合、アゾ系化合物の塩がより好ましい。重合温度は２０〜１５０℃が好ましい。
【００８７】
単量体の重合の際には、分子量調整剤を用いてもよい。分子量調節剤としては、芳香族系化合物、メルカプトアルコール類またはメルカプタン類が好ましく、アルキルメルカプタン類が特に好ましい。分子量調整剤としては、メルカプトエタノール、ｎ−オクチルメルカプタン、ｎ−ドデシルメルカプタン、ｔ−ドデシルメルカプタン、ステアリルメルカプタン、α−メチルスチレンダイマ（ＣＨ２＝Ｃ（Ｐｈ）ＣＨ２Ｃ（ＣＨ３）２Ｐｈ。ただし、Ｐｈはフェニル基である。）等が挙げられる。
【００８８】
単量体（ａ）〜（ｆ）の割合は、重合後に残存する単量体がほとんど検出されないことから、それぞれ上述した（ａ）単位〜（ｆ）単位の割合と同様であり、好ましい態様も同様である。
【００８９】
本発明の撥水撥油剤組成物は、共重合体が液状媒体中に粒子として分散していることが好ましい。共重合体の平均粒子径は、１０〜１０００ｎｍが好ましく、１０〜３００ｎｍがより好ましく、１０〜２００ｎｍが特に好ましい。平均粒子径が該範囲であれば、界面活性剤等を多量に用いる必要がなく、撥水撥油性が良好であり、染色された布帛類を処理した場合に色落ちが発生せず、液状媒体中で分散粒子が安定に存在できて沈降することがない。共重合体の平均粒子径は、動的光散乱装置、電子顕微鏡等により測定できる。
【００９０】
本発明の撥水撥油剤組成物の固形分濃度は、撥水撥油剤組成物の製造直後は、撥水撥油剤組成物（１００質量％）中、２５〜４０質量％が好ましい。
本発明の撥水撥油剤組成物の固形分濃度は、物品の処理時は、撥水撥油剤組成物（１００質量％）中、０．２〜５質量％が好ましい。
撥水撥油剤組成物の固形分濃度は、加熱前の撥水撥油剤組成物の質量と、１２０℃の対流式乾燥機にて４時間乾燥した後の質量とから計算される。
【００９１】
（作用機序）
以上説明した本発明の撥水撥油剤組成物にあっては、（ａ）単位および（ｂ）単位に加え、（ｃ）単位をさらに有する共重合体を含むため、該撥水撥油剤組成物を用いて物品を処理することによって、撥水性、撥油性、豪雨耐久性および風合いのいずれもが良好である物品を得ることができる。
また、本発明の撥水撥油剤組成物にあっては、共重合体が炭素数７以上のＲＦ基を有する単量体に基づく構成単位を必須としておらず、むしろ含まない共重合体であることが好ましいため、環境への影響が指摘されているペルフルオロオクタン酸（ＰＦＯＡ）やペルフルオロオクタンスルホン酸（ＰＦＯＳ）およびその前駆体、類縁体の含有量（固形分濃度２０％とした場合の含有量）を国際公開第２００９／０８１８２２号に記載の方法によるＬＣ−ＭＳ／ＭＳの分析値として検出限界以下にすることができる。
【００９２】
＜物品＞
本発明の物品は、本発明の撥水撥油剤組成物を用いて処理された物品である。
本発明の撥水撥油剤組成物で処理される物品としては、繊維（天然繊維、合成繊維、混紡繊維等）、各種繊維製品、不織布、樹脂、紙、皮革、木材、金属、石、コンクリート、石膏、ガラス等が挙げられる。
処理方法としては、たとえば、公知の塗工方法によって物品に撥水撥油剤組成物を塗布または含浸した後、乾燥する方法が挙げられる。
【００９３】
本発明の撥水撥油剤組成物を用いて物品を処理すると、皮膜が柔軟であるため繊維製品においてはその風合いが柔軟になり、高品位な撥水撥油性を物品に付与できる。また、表面の接着性に優れ、低温でのキュアリングでも撥水撥油性を付与できる。また、摩擦や洗濯による性能の低下が少なく、加工初期の性能を安定して維持できる。また、紙へ処理した場合は、低温の乾燥条件でも、優れたサイズ性、撥水性および耐油性を紙に付与できる。樹脂、ガラスまたは金属表面などに処理した場合には、物品への密着性が良好で造膜性に優れた撥水撥油性皮膜を形成できる。
【実施例】
【００９４】
以下、実施例によって本発明を詳細に説明するが、本発明はこれらに限定されない。
例１〜４、８〜１０は実施例であり、例５〜７、１１は比較例である。【００９５】
（撥水性）
試験布について、ＪＩＳ  Ｌ  １０９２のスプレー試験にしたがって撥水性を評価した。撥水性は、１〜５の５段階の等級で表した。点数が大きいほど撥水性が良好であることを示す。等級に＋（−）を記したものは、当該等級の標準的なものと比べてそれぞれの性質がわずかに良い（悪い）ことを示す。【００９６】
（撥水性の摩擦耐久性）
摩擦試験機を用い、試験布の摩擦面を１０００回摩擦し、温度２５℃、湿度５５％の部屋で一晩風乾させた後、試験布の摩擦面の前記撥水性を評価した。【００９７】
（撥水性の洗濯耐久性）
試験布について、ＪＩＳ  Ｌ  ０２１７の別表１０３の水洗い法にしたがって、洗濯を１０回または２０回繰り返した。洗濯後、室温２５℃、湿度５５％の部屋で一晩風乾させた後、試験布の前記撥水性を評価した。【００９８】
（撥油性）
試験布について、ＡＡＴＣＣ−ＴＭ１１８−１９６６の試験方法にしたがって撥油性を評価した。撥油性は、表１に示す等級で表した。等級に＋（−）を記したものは、それぞれの性質がわずかに良い（悪い）ことを示す。【００９９】
【表１】
0006607196.tif 000004
【０１００】
（豪雨耐久性）
試験布について、ＪＩＳ  Ｌ  １０９２（Ｃ）法に記載の方法（ブンデスマン試験）にしたがって、降雨量を１００ｃｃ／分、降雨水温を２０℃、降雨時間１０分とする条件で降雨させ、撥水性を評価した。撥水性は、１〜５の５段階の等級で表した。点数が大きいほど撥水性が良好であることを示す。等級に＋（−）を記したものは、それぞれの性質がわずかに良い（悪い）ことを示す。【０１０１】
（豪雨耐久性の洗濯耐久性）
試験布について、ＪＩＳ  Ｌ  ０２１７の別表１０３の水洗い法にしたがって、洗濯を５回繰り返した。洗濯後、室温２５℃、湿度５５％の部屋で一晩風乾させた後、試験布の前記豪雨耐久性を評価した。【０１０２】
（風合い）
試験布を、室温２０℃±２℃、湿度６５％±２％の恒温恒湿室に１昼夜静置した後、官能評価で、柔軟性を下記基準にて判定した。
○：柔らかい。
△：ふつう。
×：硬い。【０１０３】
（略号）
単量体（ａ）：
Ｃ６ＦＭＡ：Ｃ６Ｆ１３Ｃ２Ｈ４ＯＣ（Ｏ）Ｃ（ＣＨ３）＝ＣＨ２。【０１０４】
単量体（ｂ）：
ＢｅＡ：ベヘニルアクリレート、
ＳＴＡ：ステアリルアクリレート。【０１０５】
単量体（ｃ）：
ＰＦＰＥ−Ａ：Ｆ−ＣＦ２Ｏ−（ＣＦ２ＣＦ２Ｏ）ｉ２−ＣＦ２ＣＨ２−ＯＣ（Ｏ）ＣＨ＝ＣＨ２（ｉ２の平均：７）、
ＰＦＰＥ−Ｂ：ＣＨ２＝Ｃ（ＣＨ３）Ｃ（Ｏ）Ｏ−ＣＨ２ＣＦ２Ｏ−（ＣＦ２ＣＦ２Ｏ）ｉ１−（ＣＦ２Ｏ）ｊ１−ＣＦ２ＣＨ２−ＯＣ（Ｏ）Ｃ（ＣＨ３）＝ＣＨ２（ｉ１／ｊ１≒１モル比、数平均分子量：約１０００）、
ＰＦＰＥ−Ｃ：ＣＨ２＝Ｃ（ＣＨ３）Ｃ（Ｏ）Ｏ−ＣＨ２ＣＦ２Ｏ−（ＣＦ２ＣＦ２Ｏ）ｉ１−（ＣＦ２Ｏ）ｊ１−ＣＦ２ＣＨ２−ＯＣ（Ｏ）Ｃ（ＣＨ３）＝ＣＨ２（ｉ１／ｊ１≒１モル比、数平均分子量：約２０００）、
ＰＦＰＥ−Ｄ：Ｇ−ＣＨ２ＣＦ２Ｏ−（ＣＦ２ＣＦ２Ｏ）ｉ１−（ＣＦ２Ｏ）ｊ１−ＣＦ２ＣＨ２−Ｇ（Ｇ：単官能ウレタンメタクリレート構造、ソルベイスペシャルティポリマーズ社製、Ｆｌｕｏｒｏｌｉｎｋ（登録商標）  ＭＤ７００）、
ＰＦＰＥ−Ｅ：Ｇ−ＣＨ２ＣＦ２Ｏ−（ＣＦ２ＣＦ２Ｏ）ｉ１−（ＣＦ２Ｏ）ｊ１−ＣＦ２ＣＨ２−Ｇ（Ｇ：２官能ウレタンメタクリレート構造、ソルベイスペシャルティポリマーズ社製、Ｆｏｍｂｌｉｎ（登録商標）  ＭＴ７０）。【０１０６】
単量体（ｄ）：
ＶＣｌ：塩化ビニル。【０１０７】
単量体（ｅ）：
ＨＥＭＡ：２−ヒドロキシエチルメタクリレート、
Ｎ−ＭＡＭ：Ｎ−メチロールアクリルアミド。【０１０８】
界面活性剤ｓ１：
ＰＥＯ−２０：ポリオキシエチレンオレイルエーテル（花王社製、エマルゲン（登録商標）Ｅ４３０、エチレンオキシド約３０モル付加物）の１０質量％水溶液。【０１０９】
界面活性剤ｓ３：
Ｐ２０４：エチレンオキシドプロピレンオキシド重合物（日油社製、プロノン（登録商標）２０４、エチレンオキシドの割合は４０質量％。）の１０質量％水溶液。【０１１０】
界面活性剤ｓ７：
ＴＭＡＣ：ステアリルトリメチルアンモニウムクロライドの６３質量％イソプロピルアルコールおよび水の混合溶液。【０１１１】
液状媒体：
ＤＰＭ：ジプロピレングリコールモノメチルエーテル、
水：イオン交換水。【０１１２】
分子量調整剤：
ＤｏＳＨ：ｎ−ドデシルメルカプタン。【０１１３】
重合開始剤：
ＶＡ０６１Ａ：２，２'−アゾビス［２−（２−イミダゾリン−２−イル）プロパン］（和光純薬社製、ＶＡ０６１）の酢酸塩の１０質量％水溶液。【０１１４】
ペルフルオロポリエーテル：
−１：ペルフルオロポリエーテルジオール（ソルベイスペシャルティポリマーズ社製、Ｆｌｕｏｒｏｌｉｎｋ（登録商標）  Ｄ２）、
ＰＦＰＥ−２：ペルフルオロポリエーテルジオール（ソルベイスペシャルティポリマーズ社製、Ｆｌｕｏｒｏｌｉｎｋ（登録商標）  Ｄ４０００）。【０１１５】
〔例１〕
ガラス製ビーカーに、Ｃ６ＦＭＡの４．５ｇ、ＢｅＡの１５．０ｇ、ＰＦＰＥ−Ａの０．１２ｇ、ＰＥＯ−２０の６．２３ｇ、ＴＭＡＣの０．２５ｇ、Ｐ２０４の１．２５ｇ、ＤＰＭの１５．０ｇ、水の２９．７ｇ、ＤｏＳＨの０．２５ｇを入れ、６０℃で３０分間加温した後、ホモミキサー（日本精機製作所社製、バイオミキサー）を用いて混合して混合液を得た。【０１１６】
得られた混合液を、６０℃に保ちながら高圧乳化機（ＡＰＶラニエ社製、ミニラボ）を用いて、４０ＭＰａで処理して乳化液を得た。得られた乳化液をステンレス製反応容器に入れ、４０℃以下となるまで冷却した。ＶＡ０６１Ａの２．４９ｇを加えて、気相を窒素置換した後、ＶＣｌの５．４ｇを添加した。撹拌しながら６０℃で１５時間重合反応を行い、共重合体のエマルションを得た。各単量体に基づく構成単位の割合を表３に示す。【０１１７】
共重合体のエマルションを蒸留水で希釈し、固形分濃度を１質量％に調整した後、メラミン樹脂架橋剤（ＤＩＣ社製、ベッカミン（登録商標）Ｍ３）および酸触媒（ＤＩＣ社製、アクセラレーターＡＣＸ）を、それぞれの濃度が０．３質量％となるように添加し、撥水撥油剤組成物を得た。【０１１８】
撥水撥油剤組成物に、染色済みナイロンタフタを浸漬し、それぞれウェットピックアップが４５質量％となるように絞った。これを１１０℃で６０秒間乾燥した後、１７０℃で６０秒間乾燥したものを試験布とした。該試験布について、撥油性、撥水性、撥水性の摩擦耐久性、撥水性の洗濯耐久性、豪雨耐久性、豪雨耐久性の洗濯耐久性および風合いを評価した。結果を表４に示す。【０１１９】
〔例２〜４、例７〜１１〕
単量体の種類および／または仕込量を表２に示す量に変更した以外は、例１と同様にして共重合体のエマルションを得た。各単量体に基づく構成単位の割合を表３に示す。
該エマルションを用いた以外は、例１と同様にして撥水撥油剤組成物を得た。
該撥水撥油剤組成物を用いた以外は、例１と同様にして試験布を得た。該試験布について、撥油性、撥水性、撥水性の摩擦耐久性、撥水性の洗濯耐久性、豪雨耐久性、豪雨耐久性の洗濯耐久性および風合いを評価した。結果を表４に示す。【０１２０】
〔例５、６〕
単量体の種類および／または仕込量を表２に示す量に変更し、ペルフルオロポリエーテルを添加した混合液を得る以外は、例１と同様にして共重合体のエマルションを得た。各単量体に基づく構成単位およびペルフルオロポリエーテルの割合を表３に示す。
該エマルションを用いた以外は、例１と同様にして撥水撥油剤組成物を得た。
該撥水撥油剤組成物を用いた以外は、例１と同様にして試験布を得た。該試験布について、撥油性、撥水性、撥水性の摩擦耐久性、撥水性の洗濯耐久性、豪雨耐久性、豪雨耐久性の洗濯耐久性および風合いを評価した。結果を表４に示す。【０１２１】
【表２】
0006607196.tif 000005
【０１２２】
【表３】
0006607196.tif 000006
【０１２３】
【表４】
0006607196.tif 000007
【産業上の利用可能性】
【０１２４】
本発明の撥水撥油剤組成物は、繊維製品（衣料物品（スポーツウェア、コート、ブルゾン、作業用衣料、ユニフォーム等）、かばん、産業資材等）、不織布、皮革製品、木材、石材、コンクリート系建築材料等に撥水撥油性を付与するための撥水撥油剤として有用である。また、有機溶媒液体またはその蒸気存在下で用いられる濾過材料用コーティング剤、表面保護剤、エレクトロニクス用コーティング剤、防汚コーティング剤として有用である。さらに、ポリプロピレン、ナイロン等と混合して成形、繊維化することにより撥水撥油性を付与する用途にも有用である。
なお、２０１４年１２月１７日に出願された日本特許出願２０１４−２５４９３７号の明細書、特許請求の範囲および要約書の全内容をここに引用し、本発明の明細書の開示として、取り入れるものである。